(57)【要約】【課題】  機械的強度を損なうことなく、水に対する優れた濡れ性をポリプロピレン系樹脂基材に付与する改質ポリプロピレン系樹脂組成物の製造方法およびその成形体を提供することを目的とする。【解決手段】  （Ａ成分）ポリプロピレン、（Ｂ成分）不飽和ジカルボン酸無水物、（Ｃ成分）エチレン性不飽和二重結合と水酸基を有するオリゴエステル化セルロース繊維、（Ｄ成分）分子内にポリオキシアルキレン鎖を有し、かつ末端にエチレン性不飽和二重結合をもつ化合物、（Ｅ成分）有機過酸化物を、  第一反応  （Ａ成分）と（Ｂ成分）と（Ｅ成分）  第二反応  （Ｃ成分）または（Ｃ成分）と（Ｅ成分）  第三反応  （Ｄ成分）と（Ｅ成分）の順に混入して、加熱混練することを特徴とする改質ポリプロピレン系樹脂組成物。【選択図】 なし【特許請求の範囲】
【請求項１】
（Ａ成分）ポリプロピレン１００質量部
（Ｂ成分）不飽和ジカルボン酸無水物１〜１５質量部
（Ｃ成分）エチレン性不飽和二重結合と水酸基を有するオリゴエステル化セルロース繊維１〜２００質量部
（Ｄ成分）分子内にポリオキシアルキレン鎖を有し、かつ末端にエチレン性不飽和二重結合をもつ化合物１〜４０質量部
（Ｅ成分）有機過酸化物０．１〜１０質量部
を、
第一反応  （Ａ成分）と（Ｂ成分）と（Ｅ成分）
第二反応  （Ｃ成分）または（Ｃ成分）と（Ｅ成分）
第三反応  （Ｄ成分）と（Ｅ成分）
の順に混入して、加熱混練することを特徴とする改質ポリプロピレン系樹脂組成物の製造方法。
【請求項２】
前記（Ｃ成分）のエチレン性不飽和二重結合と水酸基を有するオリゴエステル化セルロース繊維が、（Ｆ成分）セルロース繊維１００の質量比、（Ｂ成分）不飽和ジカルボン酸無水物１〜１０の質量比、（Ｇ成分）エチレン性不飽和二重結合およびエポキシ基を同一分子内に含む化合物１〜１５の質量比にて加熱混練して得られることを特徴とする請求項１に記載の改質ポリプロピレン系樹脂組成物の製造方法。
【請求項３】
前記（Ｂ成分）不飽和ジカルボン酸無水物が、無水マレイン酸であることを特徴とする請求項１または２に記載の改質ポリプロピレン系樹脂組成物の製造方法。
【請求項４】
前記（Ｇ成分）のエチレン性不飽和二重結合およびエポキシ基を同一分子内に含む化合物が、メタクリル酸グリシジルであることを特徴とする請求項１〜３のいずれか１項に記載の改質ポリプロピレン系樹脂組成物の製造方法。
【請求項５】
前記（Ｄ成分）の分子内にポリオキシアルキレン鎖を有し、かつ末端にエチレン性不飽和二重結合をもつ化合物が、メトキシポリエチレングリコールアクリレートであることを特徴とする請求項１〜４のいずれか１項に記載の改質ポリプロピレン系樹脂組成物の製造方法。
【請求項６】
請求項１〜５のいずれか１項に記載の改質ポリプロピレン系樹脂組成物の製造方法で得られた改質ポリプロピレン系樹脂組成物を成形加工したものである成形体。
【発明の詳細な説明】
【技術分野】
【０００１】
本発明は、機械的強度を損なうことなく、水に対する優れた濡れ性をポリプロピレン系樹脂基材に付与する改質ポリプロピレン系樹脂組成物の製造方法およびその成形体に関する。ここおよび以下において濡れ性とは、水に対する親和性を意味し、後述する濡れ張力で評価されるものである。
【背景技術】
【０００２】
ポリプロピレンは、使用範囲は非常に幅広く、最も多く使用されているプラスチック素材の一つである。その使用は一般家庭で使用される身の回りのさまざま製品から工業用部品などにも使用されている。家電製品やスポーツ用品、自動車用部品や医療機器などに使用されている。こうした幅広い用途の理由は、ポリプロピレンが、樹脂の中で最も比重が軽く、極めて加工性が高い上に、優れた強度を持っていることが挙げられる。しかしながら、ポリプロピレンには大きな短所があり、接着剤が無く接着が困難な素材である。そのような背景の中で、最近特に、接着性の優れた新しいポリプロピレン樹脂の開発が望まれている。
【０００３】
ポリプロピレンは、表面の極性が小さく、化学的に安定で、有機溶剤に侵されることが少ないという性質を持っている。そのため、表面の濡れが悪く、インキの接着性も劣る。これを解決する方法としては、無水マレイン酸変性ポリプロピレンと多官能親水性ポリマーとの共重合による改質ポリプロピレン系樹脂の開発が提案されている（特許文献１）。この方法の問題点としては、ポリプロピレンの分子骨格中に３級炭素を有することから、グラフト反応の際に、ポリプロピレン分子鎖のβ開裂反応を生じ、両反応の競争反応となる。一般的には、β開裂反応速度の方がグラフト反応速度よりも早く、グラフト量を向上させると、結果的にメルトフローレートの顕著な上昇、つまり分子量の著しい低下を伴うことが知られている。そして、著しく低分子量化した変性ポリプロピレンは機械的強度の低下が大きい。したがって、ポリプロピレンに極性基を含有する方法は、接着性改善に好ましい方法ではあるが、グラフト量を向上し過ぎると、結果的に機械的強度の低下の原因となる（特許文献２）。
【０００４】
一方、機械的強度を余り必要としない用途、例えばフィルム成形、シート成形、ブロー成形などにも、ポリオレフィンの接着性改良研究が積極的に行われている。変性ポリオレフィンと反応性の官能基を１個有するポリオキシアルキレン鎖含有化合物から形成される改質剤が提案されている（特許文献３）。また、ホットメルト型接着樹脂フィルムに、エチレン性二重結合およびエポキシ基を同一分子内に含む単量体を用いてグラフト変性した変性ポリオレフィン系樹脂組成物の開発が行われている（特許文献４）。
しかしながら、曲げ強度など機械的強度を必要とする用途には問題がある。
【０００５】
一方、成形体の強度の低下を招くことなく、臭気や着色の発生を抑制する目的で、熱可塑性樹脂と変性セルロース繊維を高温で溶融混練する際に、特定のエポキシ基を有する添加剤を加える方法が提案されている（特許文献５）。しかしながら、この方法は高温で溶融混練や成形加工されても分解物の発生が少なく、相対的に着色が抑制された成形体を得ることができるが、本発明の目的である接着性を改良することは出来ない。
【０００６】
また、優れた曲げ強度、引張強度、および曲げ弾性率を有する樹脂組成物として、ポリオレフィン、エポキシ変性ポリオレフィン、セルロース繊維を含有することを特徴とする樹脂組成物が提案されている（特許文献６）。また、ポリオレフィンに、無水マレイン酸変性ポリオレフィン樹脂、セルロース繊維、有機過酸化物を含有した樹脂組成物は、セルロース繊維の分散性を向上させ、成形材料の機械的強度を向上させることが記載されている（特許文献７）。しかしながら、特許文献６および特許文献７いずれの樹脂組成物においても、得られる複合材料の接着性は必ずしも満足できるものではなく、不十分であった。
【先行技術文献】
【特許文献】
【０００７】
【特許文献１】特開２００９−１７９７７８号公報
【特許文献２】ＷＯ２０１２／０７０２５２Ａ１
【特許文献３】特開２０１５−１９３８０６号公報
【特許文献４】特開２０１６−８９０６０号公報
【特許文献５】特開２０１５−５２０５２号公報
【特許文献６】ＷＯ２０１３／０９９５３０Ａ１
【特許文献７】ＷＯ２０１７／１７０７４７Ａ１
【発明の概要】
【発明が解決しようとする課題】
【０００８】
本発明は、機械的強度を損なうことなく、水に対する優れた濡れ性をポリプロピレン系樹脂基材に付与する改質ポリプロピレン系樹脂組成物の製造方法およびその成形体を提供することを目的とする。
【０００９】
これまで、ポリプロピレンに接着性を付与する方法として、不飽和ジカルボン酸無水物をポリプロピレンにグラフト結合させた不飽和ジカルボン酸無水物変性ポリプロピレンと反応性の官能基を１個有するポリオキシアルキレン鎖含有化合物との共重合による改質ポリプロピレン系樹脂の開発が検討されている。この方法は、極性基含有量を多くすると接着性は改善されるが、反面ポリプロピレン系樹脂基材の機械的強度、特に曲げ強度、曲げ弾性率が低下する欠点がある。
【００１０】
一方、ポリプロピレン中にセルロース繊維を混入することによって、ポリプロピレン系樹脂基材の接着性を付与させることは可能である。同時に、ポリプロピレン系樹脂基材の曲げ強度、曲げ弾性率も向上し得る長所がある。しかしながら、ポリプロピレン中にセルロース繊維の混入量を多くするにしたがって、ポリプロピレン系樹脂の熱流動性[メルトフローレート（ＭＦＲ）]は著しく低下する大きな問題点があった。ポリプロピレン系樹脂組成物の熱流動性は、射出成形品を成形するのに非常に重要な因子である。
【００１１】
また、ポリプロピレン中にセルロース繊維の混入量を多くするにしたがって、ポリプロピレン系樹脂基材の衝撃強度は著しく低下する欠点があった。さらに、ポリプロピレン系樹脂基材の比重が大きくなる問題点を有していた。
【００１２】
本発明は、上記従来の実情に鑑みなされたものであって、特に、水に対する優れた濡れ性をポリプロピレン系樹脂基材に付与する技術を提供することを目的とする。また、同時に、ポリプロピレン系樹脂基材の機械的強度が低下することなく、優れた物性を有する成形体を提供することを目的とする。
【課題を解決するための手段】
【００１３】
本発明者らは、上記課題を解決すべく鋭意検討した結果、ポリプロピレン、不飽和ジカルボン酸無水物、エチレン性不飽和二重結合と水酸基を有するオリゴエステル化セルロース繊維、分子内にポリオキシアルキレン鎖を有し、かつ末端にエチレン性不飽和二重結合をもつ化合物、および場合によっては有機過酸化物を溶融混練することにより、機械的強度を損なうことなく優れた濡れ性をポリプロピレン系樹脂基材に付与することを見出し、以下の本発明を完成するに至った。すなわち本発明は以下の構成をなす。
【００１４】
本発明の要旨は以下の通りである。
（１）（Ａ成分）ポリプロピレン１００質量部
（Ｂ成分）不飽和ジカルボン酸無水物１〜１５質量部
（Ｃ成分）エチレン性不飽和二重結合と水酸基を有するオリゴエステル化セルロース繊維１〜２００質量部
（Ｄ成分）分子内にポリオキシアルキレン鎖を有し、かつ末端にエチレン性不飽和二重結合をもつ化合物１〜４０質量部
（Ｅ成分）有機過酸化物０．１〜１０質量部
を、
第一反応  （Ａ成分）と（Ｂ成分）と（Ｅ成分）
第二反応  （Ｃ成分）または（Ｃ成分）と（Ｅ成分）
第三反応  （Ｄ成分）と（Ｅ成分）
の順に混入して、加熱混練することを特徴とする改質ポリプロピレン系樹脂組成物の製造方法。
【００１５】
（２）前記（Ｃ成分）のエチレン性不飽和二重結合と水酸基を有するオリゴエステル化セルロース繊維が、（Ｆ成分）セルロース繊維１００の質量比、（Ｂ成分）不飽和ジカルボン酸無水物１〜１０の質量比、（Ｇ成分）エチレン性不飽和二重結合およびエポキシ基を同一分子内に含む化合物１〜１５の質量比にて加熱混練して得られることを特徴とする、（1）に記載の改質ポリプロピレン系樹脂組成物の製造方法。
【００１６】
（３）前記（Ｂ成分）不飽和ジカルボン酸無水物が、無水マレイン酸であることを特徴とする、（１）または（２）に記載の改質ポリプロピレン系樹脂組成物の製造方法。
【００１７】
（４）前記（Ｇ成分）のエチレン性不飽和二重結合およびエポキシ基を同一分子内に含む化合物が、メタクリル酸グリシジルであることを特徴とする、（１）〜（３）のいずれか１項に記載の改質ポリプロピレン系樹脂組成物の製造方法。
【００１８】
（５）前記（Ｄ成分）の分子内にポリオキシアルキレン鎖を有し、かつ末端にエチレン性不飽和二重結合をもつ化合物が、メトキシポリエチレングリコールアクリレートであることを特徴とする、（１）〜（４）のいずれか１項に記載の改質ポリプロピレン系樹脂組成物の製造方法。
【００１９】
（６）（１）〜（５）のいずれか１項に記載の改質ポリプロピレン系樹脂組成物の製造方法で得られた改質ポリプロピレン系樹脂組成物を成形加工したものである成形体。
【発明の効果】
【００２０】
本発明により得られた改質ポリプロピレン系樹脂組成物は、ポリプロピレンが有する本来の機械的強度を損なうことなく、ポリプロピレン系樹脂基材に水に対する優れた濡れ性（接着力）を付与することができ得るものである。この改質ポリプロピレン系樹脂組成物を成形させてなる成形体は、濡れ性、印刷性、塗装密着性、帯電防止性が向上し、家電製品やスポーツ用品、自動車用部品や医療機器などの産業資材に、幅広い分野に用いられる。さらに、成形体使用後の廃棄処理に伴う環境問題が解決できるものである。
【発明を実施するための形態】
【００２１】
以下、本発明の改質ポリプロピレン系樹脂組成物の製造方法およびその成形体の実施の形態について、本発明の成形体の好適な製造手順に従って詳細に説明するが、本発明は、以下の実施の形態に限定されるものではなく、その要旨の範囲内で種々に変更して実施することができる。
【００２２】
（１）（Ａ成分）ポリプロピレン１００質量部
（Ｂ成分）不飽和ジカルボン酸無水物１〜１５質量部
（Ｃ成分）エチレン性不飽和二重結合と水酸基を有するオリゴエステル化セルロース繊維１〜２００質量部
（Ｄ成分）分子内にポリオキシアルキレン鎖を有し、かつ末端にエチレン性不飽和二重結合をもつ化合物１〜４０質量部
（Ｅ成分）有機過酸化物０．１〜１０質量部
を、
第一反応  （Ａ成分）と（Ｂ成分）と（Ｅ成分）
第二反応  （Ｃ成分）または（Ｃ成分）と（Ｅ成分）
第三反応  （Ｄ成分）と（Ｅ成分）
の順に混入して、加熱混練することを特徴とする改質ポリプロピレン系樹脂組成物の製造方法。
【００２３】
（２）前記（Ｃ成分）のエチレン性不飽和二重結合と水酸基を有するオリゴエステル化セルロース繊維が、（Ｆ成分）セルロース繊維１００の質量比、（Ｂ成分）不飽和ジカルボン酸無水物１〜１０の質量比、（Ｇ成分）エチレン性不飽和二重結合およびエポキシ基を同一分子内に含む化合物１〜１５の質量比にて加熱混練して得られることを特徴とする、（1）に記載の改質ポリプロピレン系樹脂組成物の製造方法。
【００２４】
（３）前記（Ｂ成分）不飽和ジカルボン酸無水物が、無水マレイン酸であることを特徴とする、（１）または（２）に記載の改質ポリプロピレン系樹脂組成物の製造方法。
【００２５】
（４）前記（Ｇ成分）のエチレン性不飽和二重結合およびエポキシ基を同一分子内に含む化合物が、メタクリル酸グリシジルであることを特徴とする、（１）〜（３）のいずれか１項に記載の改質ポリプロピレン系樹脂組成物の製造方法。
【００２６】
（５）前記（Ｄ成分）の分子内にポリオキシアルキレン鎖を有し、かつ末端にエチレン性不飽和二重結合をもつ化合物が、メトキシポリエチレングリコールアクリレートであることを特徴とする、（１）〜（４）のいずれか１項に記載の改質ポリプロピレン系樹脂組成物の製造方法。
【００２７】
以下に本発明の詳細について述べる。
【００２８】
（Ａ成分）ポリプロピレンについて
ポリプロピレンとは、プロピレンの単独重合体またはプロピレンを主成分とする共重合体である。これらの具体例としては、ポリプロピレン、プロピレンとエチレンとのランダムあるいはブロック共重合体、プロピレンと１−ブテンとのランダムあるいはブロック共重合体、プロピレンとエチレンと１−ブテンとのランダムあるいはブロック三元共重合体などが挙げられる。また、プロピレンの単独重合体またはプロピレンを主成分とする共重合体には、酢酸ビニル、アクリル酸、アクリル酸エステル、アクリル酸アルキルエステル、メタクリル酸、メタクリル酸エステル、メタクリル酸アルキルエステルなどの他のモノマーも１種以上共重合させることができる。
【００２９】
（Ｂ成分）不飽和ジカルボン酸無水物について
（Ａ成分）ポリプロピレンは、非極性ポリマーであり、諸物質に対する界面接着性が
悪い。この問題点を解決する方法として、（Ａ成分）ポリプロピレンに、（Ｂ成分）不飽和ジカルボン酸無水物をグラフト結合させて不飽和ジカルボン酸無水物変性ポリプロピレンを得る方法が一般的に行われている。この方法には、溶媒法と溶融法とがあるが、本発明で使用するのは、溶融法が好ましい。溶媒法は溶剤の完全除去が困難である上、コスト面で不利である。溶融法はポリプロピレンの低分子化の程度は著しく押さえることができるが、一方、不飽和ジカルボン酸無水物の未反応成分が多く残存する難点がある。しかしながら、本発明では、不飽和ジカルボン酸無水物変性ポリプロピレンを得た後、（Ｃ成分）オリゴエステル化セルロース繊維を反応系内に混入するため、不飽和ジカルボン酸無水物の未反応成分を除去する必要がない大きな利点がある。即ち、未反応不飽和ジカルボン酸無水物を、オリゴエステル化セルロース繊維が取り込んでくれるためである。一方、（Ａ成分）ポリプロピレンに、（Ｂ成分）不飽和ジカルボン酸無水物をグラフト結合させて不飽和ジカルボン酸無水物変性ポリプロピレンを得るためには、後述する（Ｅ成分）有機過酸化物が必要である。（Ｅ成分）有機過酸化物は、主として、ポリプロピレンから水素を引き抜いてラジカルを発生させ、エチレン性不飽和二重結合と反応させるために必要である。
【００３０】
本発明で用いる（Ｂ成分）不飽和ジカルボン酸無水物としては、無水マレイン酸、無水フタル酸、無水コハク酸、無水テトラヒドロフタル酸、無水ヘキサヒドロフタル酸、無水フマル酸、無水イタコン酸、無水シトラコン酸などが挙げられる。これらの（Ｂ成分）不飽和ジカルボン酸無水物の中では、工業生産に優れ、かつ得られる成形体の機械的性質がより優れることから、無水マレイン酸がより好ましい。
【００３１】
（Ｂ成分）不飽和ジカルボン酸無水物の添加量は、ベースとなる（Ａ成分）ポリプロピレン１００質量部に対して、１〜１５質量部の範囲内にあることが好ましく、さらには１〜１０質量部の範囲内にあることが好ましい。１質量部未満では不飽和ジカルボン酸無水物によるグラフト変性量が少なくなり、改質効果が期待できない。１５質量部を超えると得られた成形体の機械的特性が低下する傾向がある。
【００３２】
表１に記載の第一反応、第二反応、第三反応について
本発明は、先ず、（Ａ成分）ポリプロピレン、（Ｂ成分）不飽和ジカルボン酸無水物、（Ｅ成分）有機過酸化物を加熱混練して、不飽和ジカルボン酸無水物変性ポリプロピレンを得る（第一反応）。次に、得られた不飽和ジカルボン酸無水物変性ポリプロピレンに、未反応不飽和ジカルボン酸無水物を取り除くことなく、（Ｅ成分）有機過酸化物の存在下または非存在下で、（Ｃ成分）エチレン性不飽和二重結合と水酸基を有するオリゴエステル化セルロース繊維を混入して、加熱混練させる（第二反応）。この結果、本発明の特徴である、不飽和ジカルボン酸無水物変性ポリプロピレン中の酸無水物基と（Ｃ成分）オリゴエステル化セルロース繊維中の水酸基との間に、エステル化反応による架橋結合が起こり得る。同時に、（Ｅ成分）有機過酸化物が存在する場合には、不飽和ジカルボン酸無水物変性ポリプロピレンから水素を引き抜いてラジカルを発生させ、（Ｃ成分）オリゴエステル化セルロース繊維中のエチレン性不飽和二重結合とグラフト反応による架橋結合が起こり得る。即ち、ポリプロピレンとセルロース繊維が架橋結合され得ることにより、優れた機械的強度を有する成形体が得られることを見出した。その後、さらに反応系内に、（Ｄ成分）分子内にポリオキシアルキレン鎖を有し、かつ末端にエチレン性不飽和二重結合をもつ化合物と（Ｅ成分）有機過酸化物を混入して、加熱混練する（第三反応）ことによりグラフト反応が促進され、本発明の改質ポリプロピレン系樹脂組成物が得られることを見出した。
【００３３】
（Ｅ成分）有機過酸化物について
（Ｅ成分）有機過酸化物としては、一般に過酸化物またはアゾ化合物などが挙げられる。前記有機過酸化物の具体例としては、ジクミルパーオキサイド、２，５−ジメチールー２，５ジ（ｔ−ブチルパーオキシ）ヘキサン、ｔ−ブチルクミルパーオキサイド、ｔ−ブチルパーオキシベンゾエート、ケトンパーオキサイド、ハイドロパーオキサイド、メチルエチルケトンパーオキサイド、アシルパーオキサイド、アルキルパーエステル、ジアシルパーオキサイド、モノパーオキシカーボネート、パーオキシジカーボネートが挙げられる。
【００３４】
これらの中でも、ベースとなるポリプロピレンからの水素引き抜き能力が高い有機過酸化物が好ましく、そのような有機過酸化物の具体例としては、例えばジクミルパーオキサイド、２，５−ジメチールー２，５ジ（ｔ−ブチルパーオキシ）ヘキサン、ｔ−ブチルクミルパーオキサイド、ｔ−ブチルパーオキシベンゾエート、ケトンパーオキサイド、ハイドロパーオキサイドなどが挙げられる。
【００３５】
前記（Ｅ成分）有機過酸化物の添加量は、ベースとなる（Ａ成分）ポリプロピレン１００質量部に対して、０．１〜１０質量部の範囲内にあることが好ましく、さらには０．１〜８質量部、特には０．１〜５質量部の範囲内にあることが好ましい。０．１質量部未満では水素引き抜き効果が期待できなく、１０質量部を超えると得られた成形体の機械的特性が低下する傾向がある。
【００３６】
（Ｃ成分）エチレン性不飽和二重結合と水酸基を有するオリゴエステル化セルロー
ス繊維について
本発明で用いる（Ｃ成分）エチレン性不飽和二重結合と水酸基を有するオリゴエステル化セルロース繊維としては、（Ｆ成分）セルロース繊維１００の質量比、（Ｂ成分）不飽和ジカルボン酸無水物１〜１０の質量比、（Ｇ成分）エチレン性不飽和二重結合およびエポキシ基を同一分子内に含む化合物１〜１５の質量比にて加熱混練して得られる。得られたオリゴエステル化セルロース繊維は、側鎖にエチレン性不飽和二重結合と水酸基を有するものである。
【００３７】
（Ｇ成分）エチレン性不飽和二重結合およびエポキシ基を同一分子内に含む化合物について
本発明で用いる（Ｇ成分）エチレン性不飽和二重結合およびエポキシ基を同一分子内に含む化合物としては、メタクリル酸グリシジル、アリルグリシジルエーテル、グリシジルアクリレート、ビニルシクロヘキセンモノエポキサイドなどが挙げられる。これらの中では、成形体の接着性および機械的性質をより向上させることができることから、メタクリル酸グリシジルがより好ましい。
【００３８】
（Ｃ成分）エチレン性不飽和二重結合と水酸基を有するオリゴエステル化セルロー
ス繊維の製造方法について
本発明の（Ｃ成分）エチレン性不飽和二重結合と水酸基を有するオリゴエステル化セルロース繊維の製造方法について以下述べる。（Ｃ成分）オリゴエステル化セルロース繊維は、（Ｆ成分）セルロース繊維と（Ｂ成分）不飽和ジカルボン酸無水物と（Ｇ成分）エチレン性不飽和二重結合およびエポキシ基を同一分子内に含む化合物（以下、メタクリル酸グリシジルで置き換える）とを加熱混練することにより得られる。
【００３９】
セルロースは、植物細胞の細胞壁および繊維が主成分であり、天然の植物資源の１/３を占め、地球上で最も多く存在する炭水化物である。多数のβ―グルコース分子がグリコシド結合により直鎖状に重合した天然高分子である。本発明で使用する（Ｆ成分）セルロース繊維としては、例えば、木材繊維、セルロース繊維、コットンリンター、ケナフ、マニラ麻、サイザル麻、ジュート、麦わら、竹、葦などの天然セルロースを主成分とする繊維が使用できる。
【００４０】
特に、セルロース繊維としては、化学パルプを乾式解繊機で解繊したセルロース繊維が好ましい。化学処理を施して溶解させると、長い繊維状のセルロースとして再生することができる（再生セルロース繊維とも呼ばれる）。本発明で用いるセルロース繊維（Ｆ成分）は、乾式解繊機により繊維一本一本まで解されてあれば、その後、繊維塊（例えば、綿状）となっても良い。解繊されたセルロース繊維の寸法は特に制限はないが、繊維長は０．０５〜１０ｍｍが好ましく、０．１〜５ｍｍがより好ましい。繊維径は５〜１００μｍが好ましく、１０〜５０μｍがより好ましい。なお、解繊されたセルロース繊維の寸法においては、成形体の強度を高めるために、特にアスペクト比（長さ/直径）が重要となる。本発明における解繊されたセルロース繊維のアスペクト比は５〜１０００が好ましく、１０〜１００がより好ましい。
【００４１】
本発明では、（Ｆ成分）セルロース繊維と（Ｂ成分）不飽和ジカルボン酸無水物とのエステル化反応により、高付加率のエステル化セルロース繊維が得られる。つまり、セルロース繊維中の活性な水酸基と不飽和ジカルボン酸無水物中の無水酸基とは、無溶媒下においても容易に付加エステル化反応を起こして、カルボキシル基が導入されたエステル化セルロース繊維が得られる。一般に、エステル化セルロース繊維は、半エステルである。これらの塩は水溶性であり、不安定である。しかしながら、ジエステルの形にすれば非常に安定なものが得られる。したがって、エステル化セルロース繊維中のカルボキシル基に、不飽和結合を有するモノエポキシ化合物中のエポキシ基を付加させることによりエポキシ化合物―付加エステル化セルロース繊維が得られる。得られたもののＩＲスペクトルでは１７１５〜１７３５ｃｍ−１にエステル結合の吸収が明確に見られる。さらに、３４００ｃｍ−１に水酸基の強い吸収が認められる。これは、エポキシ基とカルボキシル基との開環エステル化反応によって生じた水酸基とセルロース繊維骨格中の未反応水酸基によるものと考えられる。
【００４２】
上記のエポキシ化合物―付加エステル化セルロース繊維に、さらに、酸無水物とエポキシ化合物を高温下で反応させると、酸無水物とエポキシ化合物が交互に付加する、いわゆる、交互付加エステル化反応が起こる。そして、セルロース繊維を骨格とした（Ｃ成分）オリゴエステル化セルロース繊維が得られる。この場合、（Ｇ成分）メタクリル酸グリシジルのようなエチレン性不飽和二重結合およびエポキシ基を同一分子内に含む化合物を使用すると重合性二重結合を有するオリゴエステル鎖が生成する。このような重合性のオリゴエステル鎖を有する（Ｃ成分）オリゴエステル化セルロース繊維は高温、高圧下ではセルロース成分の可塑化を伴って架橋反応が起こると考えられるので興味がある。そこで、（Ｆ成分）セルロース繊維と（Ｂ成分）不飽和ジカルボン酸無水物と（Ｇ成分）メタクリル酸グリシジルとを、一段で中間体を単離せずにオリゴエステル化反応を行った。生成物はアセトン可溶部と不溶部から成っている。不溶部はオリゴエステル化セルロース繊維であり、これらはＩＲスペクトルにおいて、１７２０ｃｍ−１にエステル結合の強い吸収を示す。一方、可溶部は粘ちゅう状態の液体であるが、これはセルロース繊維骨格に結合していない自由なオリゴエステルである（オリゴマー）。本発明で使用する、（Ｃ成分）エチレン性不飽和二重結合と水酸基を有するオリゴエステル化セルロース繊維は、上記オリゴマーを含有した方が、改質ポリプロピレン系樹脂組成物の熱流動性において好ましい影響を与える。
【００４３】
以下、さらに詳しく、本発明の（Ｃ成分）オリゴエステル化セルロース繊維の製造方法を説明する。先ず、用意したセルロース繊維を熱風乾燥器で乾燥させて用いた。所定量の半分のセルロース繊維を密閉式加圧型ニーダーの混合槽内に投入する。一度、密閉式加圧型ニーダーを稼動して、混合槽内のセルロース繊維を圧縮して、セルロース繊維の嵩密度を高める。次に、残りの半分のセルロース繊維と所定量の不飽和ジカルボン酸無水物を密閉式加圧型ニーダーの混合槽内に投入する。その後、セルロース繊維と不飽和ジカルボン酸無水物の好適なエステル化反応条件（反応温度、反応時間、混練回転数）で、混練と同時にエステル化反応を行う。エステル化反応後、加圧蓋を徐々に開け、所定量のメタクリル酸グリシジルを密閉式加圧型ニーダーの混合槽内に投入する。その後、エステル化セルロース繊維とメタクリル酸グリシジルの好適なオリゴエステル化反応条件（反応温度、反応時間、混練回転数）で、混練と同時にオリゴエステル化反応を行う。オリゴエステル化反応後、加圧蓋を徐々に開き、（Ｃ成分）オリゴエステル化セルロース繊維を取り出す。
【００４４】
本発明の（Ｃ成分）オリゴエステル化セルロース繊維のセルロース繊維中に付加される不飽和ジカルボン酸無水物とメタクリル酸グリシジルの付加量は、それぞれの仕込み量によっても異なるが、一般に、セルロース繊維に対して、１〜３０質量％であることが好ましい。１質量％以下では（Ｃ成分）オリゴエステル化セルロース繊維とポリプロピレンとの相溶性が悪くなり、好ましい成形体が得られない。また、３０質量％以上になると、不飽和ジカルボン酸無水物とメタクリル酸グリシジルとのオリゴエステル化反応で得られるオリゴマーの量が多くなり経済的でない。不飽和ジカルボン酸無水物に対してメタクリル酸グリシジルの仕込み量は、酸無水物１モルに対してエポキシ化合物１〜２モルが適当である。さらには、酸無水物１モルに対してエポキシ化合物１．１〜１．３モルの範囲に入ることが好ましい。
【００４５】
ついで、密閉式加圧型ニーダーの混合槽内の反応温度は、総体的には７０〜２００℃の範囲である。７０℃以下ではエステル化反応およびオリゴエステル化反応が進みにくく、２００℃以上ではセルロース繊維が熱分解を起こして好ましくない。好ましくは、１００〜１５０℃である。加熱時間は２〜１２０分間が好ましい。一方、密閉式加圧型ニーダーの混練回転数は１０〜７０ｍｉｎ−１で良好であるが、セルロース繊維を短繊維化しない方が好ましく、そのためにも回転数は小さい方が好ましい。
【００４６】
（Ａ成分）ポリプロピレンと（Ｆ成分）セルロース繊維の架橋結合について
（Ａ成分）ポリプロピレンと（Ｂ成分）不飽和ジカルボン酸無水物と（Ｅ成分）有機過酸化物を加熱混練して得られた不飽和ジカルボン酸無水物変性ポリプロピレは、（Ｅ成分）有機過酸化物によって、（Ａ成分）ポリプロピレンから水素を引き抜いてラジカルを発生させ、発生させたラジカルを開始剤として、（Ｂ成分）不飽和ジカルボン酸無水物を（Ａ成分）ポリプロピレンにグラフトさせることにより製造される（第一反応）。したがって、不飽和ジカルボン酸無水物変性ポリプロピレンは、ポリプロピレン中に酸無水物基が導入されたものである。一方、（Ｃ成分）オリゴエステル化セルロース繊維は、前述したように、側鎖にエチレン性不飽和二重結合と水酸基を有している。したがって、不飽和ジカルボン酸無水物変性ポリプロピレと（Ｃ成分）オリゴエステル化セルロース繊維を加熱混練させると、不飽和ジカルボン酸無水物変性ポリプロピレン中に導入された酸無水物基と（Ｃ成分）オリゴエステル化セルロース繊維中に導入された側鎖の水酸基との間に、エステル結合による架橋反応が起こり得ると考えられる。さらに、不飽和ジカルボン酸無水物変性ポリプロピレと（Ｃ成分）オリゴエステル化セルロース繊維を加熱混練させる反応系内に（Ｅ成分）有機過酸化物が存在すると、不飽和ジカルボン酸無水物変性ポリプロピレンから水素を引き抜いてラジカルを発生させ、（Ｃ成分）オリゴエステル化セルロース繊維中に存在するエチレン性不飽和二重結合とグラフト反応が促進されて架橋結合されると考えられる（第二反応）。ポリプロピレンとセルロース繊維が架橋結合されることにより、本発明の改質ポリプロピレン系樹脂組成物を成形加工した成形体は、成形体の強度を飛躍的に向上し得るものとなる。
【００４７】
密閉式加圧型ニーダーの混合槽内に投入する（Ｃ成分）エチレン性不飽和二重結合と
水酸基を有するオリゴエステル化セルロース繊維の配合量は、（Ａ成分）ポリプロピレン１００質量部に対して、（Ｃ成分）オリゴエステル化セルロース繊維は１〜２００質量部である。好ましくは２０〜１５０質量部の範囲であり、さらに好ましくは５０〜１００質量部である。（Ｃ成分）の配合量が１質量部以下では目的とする接着性および機械的強度の改質効果が得られない。一方、配合量が範囲を超えると、改質効果が飽和域に達するので２００質量部を上限とすることが好ましい。
【００４８】
（Ｄ成分）分子内にポリオキシアルキレン鎖を有し、かつ末端にエチレン性不飽和二重結合をもつ化合物について    
本発明の（Ｄ成分）分子内にポリオキシアルキレン鎖を有し、かつ末端にエチレン性不飽和二重結合をもつ化合物は、分子内にポリオキシアルキレン鎖およびエチレン性不飽和二重結合を１個以上有していれば、どのような化学構造、化学結合であってもよい。またポリオキシアルキレン鎖においては、分子中にただ１種類でもよいし、アルキル鎖の異なるポリオキシアルキレン鎖が複数存在してもよい。これらの化合物の具体例としては、ポリアルキレングリコールモノアクリレート類、ポリアルキレングリコールモノメタクリレート類、アルキル基末端ポリアルキレングリコールモノアクリレート類、アルキル基末端ポリアルキレングリコールモノメタクリレート類、ポリアルキレングリコールジアクリレート類、ポリアルキレングリコールジメタクリレート類、さらには、ビスフェノールＡ骨格含有ポリアルキレングリコールジアクリレート類、ビスフェノールＡ骨格含有ポリアルキレングリコールジメタクリレート類などが挙げられる。
【００４９】
ポリアルキレングリコールモノアクリレート類としては、ポリエチレングリコールモノアクリレート、ポリプロピレングリコールモノアクリレート、ポリテトラメチレングリコールモノアクリレート、ポリ（エチレングリコール／プロピレングリコール）モノアクリレートなどが挙げられる。
【００５０】
ポリアルキレングリコールモノメタクリレート類としては、ポエチレングリコールモノメタクリレート、ポリプロピレングリコールモノメタクリレート、ポリテトラメチレングリコールモノメタクリレートなどが挙げられる。
【００５１】
アルキル基末端ポリアルキレングリコールモノメタクリレート類としては、メトキシポリエチレングリコールモノアクリレート、エトキシポリエチレングリコールモノアクリレート、プロポキシポリエチレングリコールモノアクリレート、プトキシポリエチレングリコールモノアクリレート、ヘキトキシポリエチレングリコールモノアクリレート、オクトキシポリエチレングリコールモノアクリレートなどが挙げられる。
【００５２】
アルキル基末端ポリアルキレングリコールモノメタクリレート類としては、メトキシポリエチレングリコールモノメタクリレート、エトキシポリエチレングリコールモノメタクリレート、ブトキシポリエチレングリコールモノメタクリレートなどが挙げられる。
【００５３】
ポリアルキレングリコールジアクリレート類としては、ポリエチレングリコールジアクリレート、ポリプロピレングリコールジアクリレート、ポリテトラメチレングリコールジアクリレート、ポリ（エチレングリコール／プロピレングリコール）ジアクリレートなどが挙げられる。
【００５４】
ポリアルキレングリコールジメタクリレート類としては、ポリエチレングリコールジメタクリレート、ポリプロピレングリコールジメタクリレート、ポリテトラメチレングリコールジメタクリテート、ポリ（エチレングリコール／プロピレングリコール）ジメタクリレートなどが挙げられる。
【００５５】
ビスフェノールＡ骨格含有ポリアルキレングリコールジアクリレート類としては、ポリエチレングリコールービスフェノールＡ−ジアクリレート、ポリプロピレングリコールービスフェノールＡ−ジアクリレートなどが挙げられる。
【００５６】
ビスフェノールＡ骨格含有ポリアルキレングリコールジメタクリレート類としては、ポリエチレングリコールービスフェノールＡ−ジメタクリレート、ポリ（エチレングリコーループロピレングリコール）−ビスフェノールＡ−ジメタクリレートなどが挙げられる。
【００５７】
これらの中でも、本発明の（Ｄ成分）分子内にポリオキシアルキレン鎖を有し、かつ末端にエチレン性不飽和二重結合をもつ化合物としては、メトキシーポリエチレングリコールアクリレートが最も好ましい。メトキシーポリエチレングリコールアクリレートは、本発明の改質ポリプロピレン系樹脂組成物を成形加工して得られた成形体において、接着性の改質効果が最も大きい。  
【００５８】
本発明の（Ａ成分）ポリプロピレンに対する（Ｄ成分）分子内にポリオキシアルキレン鎖を有し、かつ末端にエチレン性不飽和二重結合をもつ化合物の配合量は、（Ａ成分）１００質量部に対して、（Ｄ成分）１から４０質量部の範囲であり、好ましくは５〜３５質量部である。（Ｄ成分）の配合量が１質量部以下では目的とする接着性の改質効果が得られにくい傾向がある。一方、配合量が範囲を超えると、接着性の改質効果が飽和域に達するので４０質量部を上限とすることが好ましい。
【００５９】
本発明は、（Ａ成分）ポリプロピレンと（Ｂ成分）不飽和ジカルボン酸無水物と（Ｅ成分）有機過酸化物を加熱混練する第一反応、さらに得られた反応系内に、（Ｃ成分）エチレン性不和二重結合と水酸基を有するオリゴエステル化セルロース繊維または（Ｃ成分）エチレン性不飽和二重結合と水酸基を有するオリゴエステル化セルロース繊維と（Ｅ成分）有機過酸化物を混入して、加熱混練する第二反応、さらに得られた反応系内に、（Ｄ成分）分子内にポリオキシアルキレン鎖を有し、かつ末端にエチレン性不飽和二重結合をもつ化合物と（Ｅ成分）有機過酸化物を混入して、加熱混練する第三反応から得られることを特徴とする改質ポリプロピレン系樹脂組成物の製造方法である。
【００６０】
（Ｄ成分）メトキシーポリエチレングリコールアクリレート中のエチレン性不飽和二重結合は、（Ｅ成分）有機過酸化物によって発生させた、不飽和ジカルボン酸無水物変性ポリプロピレン中から水素を引き抜いたラジカルとグラフト反応をおこし、架橋されることが考えられる。また、（Ｄ成分）メトキシーポリエチレングリコールアクリレート中のエチレン性不飽和二重結合は、（Ｃ成分）オリゴエステル化セルロース繊維中に存在するエチレン性不飽和二重結合とも共重合反応を起こして架橋されるものと考えられる。（Ａ成分）、（Ｂ成分）、（Ｃ成分）、および（Ｄ成分）は、化学的に結合されて、強固一体となり得るものである。その結果、機械的強度の優れた成形体が得られ、また水に対する優れた濡れ性をポリプロピレン系樹脂基材に付与された成形体が得られる。
【００６１】
本発明の反応に用いる装置については、特に限定はない。例えば、密閉式加圧型ニーダー、一軸押出機、二軸押出機、プラストミル、バンバリーミキサー、加熱ロールなどが好適に用いられる。なお、混練条件については、各成分の種類と組み合わせにより任意に設定できるが、反応温度は７０℃〜２００℃の範囲であり、反応時間は約１時間以内であることが材料の熱安定性、および反応効率などの観点から好ましい。
【００６２】
本発明の改質ポリプロピレン系樹脂組成物を製造する際、本発明で用いた成分以外の成分を混入して製造しても良い。例えば、熱可塑性樹脂が用いられる。無処理のポリプロピレンを混入することも可能である。その場合、本発明の改質ポリプロピレン系樹脂組成物からなる成形体の濡れ性（接着性）が著しく低下する。また、第一反応として調製する換わりに、事前に調製された不飽和ジカルボン酸無水物変性ポリプロピレンを用いることもできる。その他、混入する成分としては、通常良く知られた安定剤、離型剤、無機系難燃剤、有機系難燃剤、紫外線吸収剤、顔料、染料、可塑剤などが挙げられる。これらは単独または２種以上併せて使用することができる。
【００６３】
本発明の改質ポリプロピレン系樹脂組成物を用いて、各種成形方法により成形体を製造することができる。成形方法としては、一般的な成形方法を用いることができ、特に制限されない。例えば、射出成形法、トランスファ成形法、プレス成形法、押出成形法などを挙げることができる。成形体によって成形方法を選定すれば良い。
【実施例】
【００６４】
次に、実施例などに基づいて本発明をさらに詳細に説明するが、本発明は、かかる実施例などに制限されるものではない。なお、試験材料としては、下記のものを使用した。
（Ａ成分）ポリプロピレンとしては、ブロックポリプロピレン（日本ポリプロ株式会社製、ノバテックＢＣ０５Ｂ）を使用した。
（Ｂ成分）不飽和ジカルボン酸無水物としては、無水マレイン酸（試薬）を使用した。
（Ｄ成分）分子内にポリオキシアルキレン鎖を有し、かつ末端にエチレン性不飽和二重結合をもつ化合物としては、メトキシーポリエチレングリコールアクリレート（共栄社化学株式会社製、ライトアクリレート１３０Ａ）を使用した。
（Ｅ成分）有機過酸化物としては、１，３−ビス（t―ブチルパーオキシイソプロピル）ベンゼン（火薬アクゾ株式会社製、パーカドックス１４Ｓ−ＦＬ）を使用した。
（Ｆ成分）セルロース繊維としては、化学パルプを乾式解繊機で解繊したセルロース繊維〔数平均繊維長３００μｍ、数平均繊維径２０μｍ、嵩密度０．０８ｇ/ｃｍ３、レッテンマイヤー株式会社製、商品名：ＡＲＢＯＣＥＬ、ＢＣ２００〕を使用した。  
（Ｇ成分）エチレン性不飽和二重結合およびエポキシ基を同一分子内に含む化合物としては、メタクリル酸グリシジル（試薬）を使用した。
また、製造例、実施例、および比較例に用いた反応混練装置としては、密閉式加圧型ニーダー［１バッチ容量３００ｃｃ、（株）トーシン、加圧式ニーダー（登録商標）ＴＤＯ．３−３型］を使用した。
【００６５】
（製造例１）オリゴエステル化セルロース繊維（Ｃ１成分）
セルロース繊維（Ｆ成分）を熱風乾燥機で乾燥させて用いた。密閉式加圧型ニーダーの混合槽内に、セルロース繊維（Ｆ成分）の所定量の半分（４７．５０質量部）を投入する。その後、密閉式加圧型ニーダーを稼動して、混合槽内のセルロース繊維（Ｆ成分）を圧縮して、セルロース繊維（Ｆ成分）の嵩密度を高める。次に、残りの半分（４７．５０質量部）のセルロース繊維（Ｆ成分）と無水マレイン酸（Ｂ成分）１．８２質量部を密閉式加圧型ニーダーの混合槽内に投入する。その後、反応温度１３０℃、反応時間１５分間、混練回転数５０ｒｐｍ−１の条件で混練を行った。次に、加圧蓋を徐々に開き、メタクリル酸グリシジル（Ｇ成分）３．１８質量部を密閉式加圧型ニーダーの混合槽内に投入する。その後、反応温度１３０℃、反応時間１５分間、混練回転数５０ｒｐｍ−１の条件で混練を行い、オリゴエステル化セルロース繊維（Ｃ１成分）を得た。
【００６６】
（製造例２）オリゴエステル化セルロース繊維（Ｃ２成分）
セルロース繊維（Ｆ成分）を熱風乾燥機で乾燥させて用いた。密閉式加圧型ニーダーの混合槽内に、セルロース繊維（Ｆ成分）の所定量の半分（４６．５０質量部）を投入する。その後、密閉式加圧型ニーダーを稼動して、混合槽内のセルロース繊維（Ｆ成分）を圧縮して、セルロース繊維（Ｆ成分）の嵩密度を高める。次に、残りの半分（４６．５０質量部）のセルロース繊維（Ｆ成分）と無水マレイン酸（Ｂ成分）２．５５質量部を密閉式加圧型ニーダーの混合槽内に投入する。その後、反応温度１３０℃、反応時間１５分間、混練回転数５０ｒｐｍ−１の条件で混練を行った。次に、加圧蓋を徐々に開き、メタクリル酸グリシジル（Ｇ成分）４．４５質量部を密閉式加圧型ニーダーの混合槽内に投入する。その後、反応温度１３０℃、反応時間１５分間、混練回転数５０ｒｐｍ−１の条件で混練を行い、オリゴエステル化セルロース繊維（Ｃ２成分）を得た。
【００６７】
（実施例１）
密閉式加圧型ニーダーの混合槽内に、ポリプロピレン（Ａ成分）３９．４３質量部、無水マレイン酸（Ｂ成分）１．００質量部、および有機過酸化物（Ｅ成分）０．４９質量部を投入する。その後、反応温度１８０℃、反応時間２０分間、混練回転数５０ｒｐｍ−１の条件で混練した。次に、密閉式加圧型ニーダーの混合槽内に、製造例１で得たオリゴエステル化セルロース繊維（Ｃ１成分）５２質量部を投入し、反応温度１８０℃、反応時間１０分間、混練回転数５０ｒｐｍ−１の条件で混練した。その後さらに、密閉式加圧型ニーダーの混合槽内に、メトキシ-ポリエチレングリコールアクリレート（Ｄ成分）６．５９質量部、および有機過酸化物（Ｅ成分）０．４９質量部を投入して、反応温度１８０℃、反応時間２０分間、混練回転数５０ｒｐｍ−１の条件で混練を行い、改質ポリプロピレン系樹脂組成物を得た。
【００６８】
（実施例２）
実施例１の改質ポリプロピレン系樹脂組成物において、各成分の配合量を下記表１に示すように変更した以外は実施例１と同様にして、改質ポリプロピレン系樹脂組成物を得た。
【００６９】
（実施例３）
密閉式加圧型ニーダーの混合槽内に、ポリプロピレン（Ａ成分）４１．５１質量部、無水マレイン酸（Ｂ成分）０．９３質量部、および有機過酸化物（Ｅ成分）０．４６質量部を投入する。その後、反応温度１８０℃、反応時間２０分間、混練回転数５０ｒｐｍ−１の条件で混練をした。次に、密閉式加圧型ニーダーの混合槽内に、製造例２で得たオリゴエステル化セルロース繊維（Ｃ２成分）５０質量部、および有機過酸化物（Ｅ成分）０．４６質量部を投入し、反応温度１８０℃、反応時間１０分間、混練回転数５０ｒｐｍ−１の条件で混練した。その後さらに、密閉式加圧型ニーダーの混合槽内に、メトキシ-ポリエチレングリコールアクリレート（Ｄ成分）６．１８質量部、および有機過酸化物（Ｅ成分）０．４６質量部を投入して、反応温度１８０℃、反応時間２０分間、混練回転数５０ｒｐｍ−１の条件で混練を行い、改質ポリプロピレン系樹脂組成物を得た。  
【００７０】
（実施例４）
実施例３の改質ポリプロピレン系樹脂組成物において、各成分の配合量を下記表１に示すように変更した以外は実施例３と同様にして、改質ポリプロピレン系樹脂組成物を得た。
【００７１】
（比較例１）
密閉式加圧型ニーダーの混合槽内に、ポリプロピレン（Ａ成分）３９．４３質量部、無水マレイン酸（Ｂ成分）１．００質量部、および有機過酸化物（Ｅ成分）０．４９質量部を投入する。その後、反応温度１８０℃、反応時間２０分間、混練回転数５０ｒｐｍ−１の条件で混練した。次に、密閉式加圧型ニーダーの混合槽内に、メトキシ-ポリエチレングリコールアクリレート（Ｄ成分）６．５９質量部、および有機過酸化物（Ｅ成分）０．４９質量部を投入して、反応温度１８０℃、反応時間２０分間、混練回転数５０ｒｐｍ−１の条件で混練を行った。その後さらに、密閉式加圧型ニーダーの混合槽内に、製造例１で得たオリゴエステル化セルロース繊維（Ｃ１成分）５２質量部を投入し、反応温度１８０℃、反応時間１０分間、混練回転数５０ｒｐｍ−１の条件で混練して、改質ポリプロピレン系樹脂組成物を得た。
【００７２】
（比較例２）
比較例１の改質ポリプロピレン系樹脂組成物において、各成分の配合量を下記表１に示すように変更した以外は比較例１と同様にして、改質ポリプロピレン系樹脂組成物を得た。
【００７３】
（比較例３）
密閉式加圧型ニーダーの混合槽内に、ポリプロピレン（Ａ成分）４１．９７質量部、無水マレイン酸（Ｂ成分）０．９３質量部、および有機過酸化物（Ｅ成分）０．４６質量部を投入する。その後、反応温度１８０℃、反応時間２０分間、混練回転数５０ｒｐｍ−１の条件で混練した。次に、密閉式加圧型ニーダーの混合槽内に、メトキシ-ポリエチレングリコールアクリレート（Ｄ成分）６．１８質量部、および有機過酸化物（Ｅ成分）０．４６質量部を投入して、反応温度１８０℃、反応時間２０分間、混練回転数５０ｒｐｍ−１の条件で混練した。その後さらに、密閉式加圧型ニーダーの混合槽内に、製造例２で得たオリゴエステル化セルロース繊維（Ｃ２成分）５０質量部を投入し、反応温度１８０℃、反応時間１０分間、混練回転数５０ｒｐｍ−１の条件で混練して、改質ポリプロピレン系樹脂組成物を得た。
【００７４】
（比較例４）
比較例３の改質ポリプロピレン系樹脂組成物において、各成分の配合量を下記表１に示すように変更した以外は比較例３と同様にして、改質ポリプロピレン系樹脂組成物を得た。
【００７５】
実施例１〜４および比較例１〜４で得られた改質ポリプロピレン系樹脂組成物を粉砕して、射出成形用試験材料とした。次に、該試験材料を射出成形機のホッパー内に挿入し、暖められたシリンダー内のスクリューによって溶融した後、冷却された金型内に射出してダンベル型試験片を得た。
【００７６】
上記で得られた各種ダンベル型試験片の特性値を調べた。濡れ特性は、濡れ性チェック用ダインペン（表面エネルギー値評価用テストペン）で評価した。目的とする濡れ張力の値は、３８ｄｙｎ以上である。事前に、濡れ張力と濡れ性チェック用ダインペンの関係を確認した。強度（曲げ強度）、剛性（曲げ弾性率）、射出成形性（熱流動性）、射出成形性（バリの発生）、および比重（軽さ）は、自動車用内装部品に用いられる成形材料物性と比較した。評価方法は、次のような基準で評価した[評価基準：劣る  ×＜△＜○  優れる]。
【００７７】
【表１】
2019214684.tif 000002
【００７８】
表１に示された結果から、実施例１〜４の改質ポリプロピレン系樹脂組成物から得られた成形体は、優れた接着性（濡れ評価）を示した。また、強度（曲げ強度）、剛性（曲げ弾性率）、射出成形性（熱流動性）、および射出成形性（バリ発生）においても、良好な結果を示した。一方、比較例１〜４の改質ポリプロピレン系樹脂組成物から得られた成形体は、オリゴエステル化セルロース繊維の含有質量％が低くなると（比較例２、比較例４）、接着性（濡れ評価）の低下が見られた。また、比較例１〜４の改質ポリプロピレン系樹脂組成物から得られた成形体は、強度（曲げ強度）および剛性（曲げ弾性率）が悪くなり、機械的強度において大きな問題点を有するものであった。さらに、比較例１〜４の改質ポリプロピレン系樹脂組成物から得られた成形体は、射出成形時にバリの発生が多く、成形性に問題を有するものであった。
【産業上の利用可能性】
【００７９】
本発明により得られた改質ポリプロピレン系樹脂組成物は、ポリプロピレンが有する本来の機械的強度を損なうことなく、ポリプロピレン系樹脂基材に水に対する優れた濡れ性（接着力）を付与することができ得るものである。この改質ポリプロピレン系樹脂組成物を成形させてなる成形体は、濡れ性、印刷性、塗装密着性、帯電防止性が向上し、家電製品やスポーツ用品、自動車用部品や医療機器などの産業資材に、幅広い分野に用いることができる。さらに、成形体使用後の廃棄処理に伴う環境問題が解決できるものである。
【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
（Ａ成分）ポリプロピレン１００質量部
（Ｂ成分）不飽和ジカルボン酸無水物１〜１５質量部
（Ｃ成分）エチレン性不飽和二重結合と水酸基を有するオリゴエステル化セルロース繊維１〜２００質量部
（Ｄ成分）分子内にポリオキシアルキレン鎖を有し、かつ末端にエチレン性不飽和二重結合をもつ化合物１〜４０質量部
（Ｅ成分）有機過酸化物０．１〜１０質量部
を、
第一反応  （Ａ成分）と（Ｂ成分）と（Ｅ成分）
第二反応  （Ｃ成分）または（Ｃ成分）と（Ｅ成分）
第三反応  （Ｄ成分）と（Ｅ成分）
の順に混入して、加熱混練することを特徴とする改質ポリプロピレン系樹脂組成物の製造方法。
【請求項２】
前記（Ｃ成分）のエチレン性不飽和二重結合と水酸基を有するオリゴエステル化セルロース繊維が、  （Ｆ成分）セルロース繊維１００の質量比、（Ｂ成分）不飽和ジカルボン酸無水物１〜１０の質量比、 （Ｇ成分）エチレン性不飽和二重結合およびエポキシ基を同一分子内に含む化合物１〜１５の質量比にて加熱混練して得られることを特徴とする請求項１に記載の改質ポリプロピレン系樹脂組成物の製造方法。
【請求項３】
前記（Ｂ成分）不飽和ジカルボン酸無水物が、無水マレイン酸であることを特徴とする請求項１または２に記載の改質ポリプロピレン系樹脂組成物の製造方法。
【請求項４】
前記（Ｄ成分）の分子内にポリオキシアルキレン鎖を有し、かつ末端にエチレン性不飽和二重結合をもつ化合物が、メトキシポリエチレングリコールアクリレートであることを特徴とする請求項１〜３のいずれか１項に記載の改質ポリプロピレン系樹脂組成物の製造方法。
【請求項５】
請求項１〜４のいずれか１項に記載の改質ポリプロピレン系樹脂組成物の製造方法で得られた改質ポリプロピレン系樹脂組成物を成形加工したものである成形体。
【手続補正２】
【補正対象書類名】明細書
【補正対象項目名】全文
【補正方法】変更
【補正の内容】
【発明の詳細な説明】
【技術分野】
【０００１】
本発明は、機械的強度を損なうことなく、水に対する優れた濡れ性をポリプロピレン系樹脂基材に付与する改質ポリプロピレン系樹脂組成物の製造方法およびその成形体に関する。ここおよび以下において濡れ性とは、水に対する親和性を意味し、後述する濡れ張力で評価されるものである。
【背景技術】
【０００２】
ポリプロピレンは、使用範囲は非常に幅広く、最も多く使用されているプラスチック素材の一つである。その使用は一般家庭で使用される身の回りのさまざま製品から工業用部品などにも使用されている。家電製品やスポーツ用品、自動車用部品や医療機器などに使用されている。こうした幅広い用途の理由は、ポリプロピレンが、樹脂の中で最も比重が軽く、極めて加工性が高い上に、優れた強度を持っていることが挙げられる。しかしながら、ポリプロピレンには大きな短所があり、接着剤が無く接着が困難な素材である。そのような背景の中で、最近特に、接着性の優れた新しいポリプロピレン樹脂の開発が望まれている。
【０００３】
ポリプロピレンは、表面の極性が小さく、化学的に安定で、有機溶剤に侵されることが少ないという性質を持っている。そのため、表面の濡れが悪く、インキの接着性も劣る。これを解決する方法としては、無水マレイン酸変性ポリプロピレンと多官能親水性ポリマーとの共重合による改質ポリプロピレン系樹脂の開発が提案されている（特許文献１）。
この方法の問題点としては、ポリプロピレンの分子骨格中に３級炭素を有することから、グラフト反応の際に、ポリプロピレン分子鎖のβ開裂反応を生じ、両反応の競争反応となる。一般的には、β開裂反応速度の方がグラフト反応速度よりも早く、グラフト量を向上させると、結果的にメルトフローレートの顕著な上昇、つまり分子量の著しい低下を伴うことが知られている。そして、著しく低分子量化した変性ポリプロピレンは機械的強度の低下が大きい。したがって、ポリプロピレンに極性基を含有する方法は、接着性改善に好ましい方法ではあるが、グラフト量を向上し過ぎると、結果的に機械的強度の低下の原因となる（特許文献２）。
【０００４】
一方、機械的強度を余り必要としない用途、例えばフィルム成形、シート成形、ブロー成形などにも、ポリオレフィンの接着性改良研究が積極的に行われている。変性ポリオレフィンと反応性の官能基を１個有するポリオキシアルキレン鎖含有化合物から形成される改質剤が提案されている（特許文献３）。 また、ホットメルト型接着樹脂フィルムに、エチレン性二重結合およびエポキシ基を同一分子内に含む単量体を用いてグラフト変性した変性ポリオレフィン系樹脂組成物の開発が行われている（特許文献４）。
しかしながら、曲げ強度など機械的強度を必要とする用途には問題がある。
【０００５】
一方、成形体の強度の低下を招くことなく、臭気や着色の発生を抑制する目的で、熱可塑性樹脂と変性セルロース繊維を高温で溶融混練する際に、特定のエポキシ基を有する添加剤を加える方法が提案されている（特許文献５）。 しかしながら、この方法は高温で溶融混練や成形加工されても分解物の発生が少なく、相対的に着色が抑制された成形体を得ることができるが、本発明の目的である接着性を改良することは出来ない。
【０００６】
また、優れた曲げ強度、引張強度、および曲げ弾性率を有する樹脂組成物として、ポリオレフィン、エポキシ変性ポリオレフィン、セルロース繊維を含有することを特徴とする樹脂組成物が提案されている（特許文献６）。  また、ポリオレフィンに、無水マレイン酸変性ポリオレフィン樹脂、セルロース繊維、有機過酸化物を含有した樹脂組成物は、セルロース繊維の分散性を向上させ、成形材料の機械的強度を向上させることが記載されている（特許文献７）。  しかしながら、特許文献６および特許文献７いずれの樹脂組成物においても、 得られる複合材料の接着性は必ずしも満足できるものではなく 不十分であった。
【先行技術文献】
【特許文献】
【０００７】
【特許文献１】特開２００９−１７９７７８号公報
【特許文献２】ＷＯ２０１２／０７０２５２Ａ１
【特許文献３】特開２０１５−１９３８０６号公報
【特許文献４】特開２０１６−８９０６０号公報
【特許文献５】特開２０１５−５２０５２号公報
【特許文献６】ＷＯ２０１３／０９９５３０Ａ１
【特許文献７】ＷＯ２０１７／１７０７４７Ａ１
【発明の概要】
【発明が解決しようとする課題】
【０００８】
本発明は、機械的強度を損なうことなく、水に対する優れた濡れ性をポリプロピレン系樹脂基材に付与する改質ポリプロピレン系樹脂組成物の製造方法およびその成形体を提供することを目的とする。
【０００９】
これまで、ポリプロピレンに接着性を付与する方法として、不飽和ジカルボン酸無水物をポリプロピレンにグラフト結合させた不飽和ジカルボン酸無水物変性ポリプロピレンと反応性の官能基を１個有するポリオキシアルキレン鎖含有化合物との共重合による改質ポリプロピレン系樹脂の開発が検討されている。この方法は、極性基含有量を多くすると接着性は改善されるが、反面ポリプロピレン系樹脂基材の機械的強度、特に曲げ強度、曲げ弾性率が低下する欠点がある。
【００１０】
一方、ポリプロピレン中にセルロース繊維を混入することによって、ポリプロピレン系樹脂基材の接着性を付与させることは可能である。同時に、ポリプロピレン系樹脂基材の曲げ強度、曲げ弾性率も向上し得る長所がある。しかしながら、ポリプロピレン中にセルロース繊維の混入量を多くするにしたがって、ポリプロピレン系樹脂の熱流動性[メルト
フローレート（ＭＦＲ）]は著しく低下する大きな問題点があった。ポリプロピレン系樹
脂組成物の熱流動性は、射出成形品を成形するのに非常に重要な因子である。
【００１１】
また、ポリプロピレン中にセルロース繊維の混入量を多くするにしたがって、ポリプロピレン系樹脂基材の衝撃強度は著しく低下する欠点があった。さらに、ポリプロピレン系樹脂基材の比重が大きくなる問題点を有していた。
【００１２】
本発明は、上記従来の実情に鑑みなされたものであって、特に、水に対する優れた濡れ性をポリプロピレン系樹脂基材に付与する技術を提供することを目的とする。また、同時に、ポリプロピレン系樹脂基材の機械的強度が低下することなく、優れた物性を有する成形体を提供することを目的とする。
【課題を解決するための手段】
【００１３】
本発明者らは、上記課題を解決すべく鋭意検討した結果、ポリプロピレン、不飽和ジカルボン酸無水物、エチレン性不飽和二重結合と水酸基を有するオリゴエステル化セルロース繊維、分子内にポリオキシアルキレン鎖を有し、かつ末端にエチレン性不飽和二重結合をもつ化合物、および場合によっては有機過酸化物を溶融混練することにより、機械的強度を損なうことなく優れた濡れ性をポリプロピレン系樹脂基材に付与することを見出し、以下の本発明を完成するに至った。すなわち本発明は以下の構成をなす。
【００１４】
本発明の要旨は以下の通りである。
（１）  （Ａ成分）ポリプロピレン１００質量部
（Ｂ成分） 不飽和ジカルボン酸無水物１〜１５質量部
（Ｃ成分） エチレン性不飽和二重結合と水酸基を有するオリゴエステル化セルロース繊維１〜２００質量部
（Ｄ成分）分子内にポリオキシアルキレン鎖を有し、かつ末端にエチレン性不飽和二重結合をもつ化合物１〜４０質量部
（Ｅ成分）有機過酸化物０．１〜１０質量部
を、
第一反応  （Ａ成分）と（Ｂ成分）と（Ｅ成分）
第二反応  （Ｃ成分）または（Ｃ成分）と（Ｅ成分）
第三反応  （Ｄ成分）と（Ｅ成分）
の順に混入して、加熱混練することを特徴とする改質ポリプロピレン系樹脂組成物の製造方法。
【００１５】
（２）前記（Ｃ成分）のエチレン性不飽和二重結合と水酸基を有するオリゴエステル化セルロース繊維が、 （Ｆ成分）セルロース繊維１００の質量比、（Ｂ成分）不飽和ジカルボン酸無水物１〜１０の質量比、 （Ｇ成分）エチレン性不飽和二重結合およびエポキシ基を同一分子内に含む化合物１〜１５の質量比にて加熱混練して得られることを特徴とする、（１）に記載の改質ポリプロピレン系樹脂組成物の製造方法。
【００１６】
（３）前記（Ｂ成分）不飽和ジカルボン酸無水物が、無水マレイン酸であることを特徴とする、（１）または（２）に記載の改質ポリプロピレン系樹脂組成物の製造方法。
【００１７】
（４）前記（Ｄ成分）の分子内にポリオキシアルキレン鎖を有し、かつ末端にエチレン性不飽和二重結合をもつ化合物が、メトキシポリエチレングリコールアクリレートであることを特徴とする、 （１）〜（３）のいずれか１項に記載の改質ポリプロピレン系樹脂組成物の製造方法。
【００１８】
（５）（１）〜（４）のいずれか１項に記載の改質ポリプロピレン系樹脂組成物の製造方法で得られた改質ポリプロピレン系樹脂組成物を成形加工したものである成形体。
【発明の効果】
【００１９】
本発明により得られた改質ポリプロピレン系樹脂組成物は、ポリプロピレンが有する本来の機械的強度を損なうことなく、ポリプロピレン系樹脂基材に水に対する優れた濡れ性（接着力）を付与することができ得るものである。この改質ポリプロピレン系樹脂組成物を成形させてなる成形体は、濡れ性、印刷性、塗装密着性、帯電防止性が向上し、家電製品やスポーツ用品、自動車用部品や医療機器などの産業資材に、幅広い分野に用いられる。さらに、成形体使用後の廃棄処理に伴う環境問題が解決できるものである。
【発明を実施するための形態】
【００２０】
以下、本発明の改質ポリプロピレン系樹脂組成物の製造方法およびその成形体の実施の形態について、本発明の成形体の好適な製造手順に従って詳細に説明するが、本発明は、以下の実施の形態に限定されるものではなく、その要旨の範囲内で種々に変更して実施することができる。
【００２１】
（１）  （Ａ成分）ポリプロピレン１００質量部
（Ｂ成分）不飽和ジカルボン酸無水物１〜１５質量部
（Ｃ成分）エチレン性不飽和二重結合と水酸基を有するオリゴエステル化セルロース繊維１〜２００質量部
（Ｄ成分）分子内にポリオキシアルキレン鎖を有し、かつ末端にエチレン性不飽和二重結合をもつ化合物１〜４０質量部
（Ｅ成分）有機過酸化物０．１〜１０質量部
を、
第一反応  （Ａ成分）と（Ｂ成分）と（Ｅ成分）
第二反応  （Ｃ成分）または（Ｃ成分）と（Ｅ成分）
第三反応  （Ｄ成分）と（Ｅ成分）
の順に混入して、加熱混練することを特徴とする改質ポリプロピレン系樹脂組成物の製造方法。
【００２２】
（２）前記（Ｃ成分）のエチレン性不飽和二重結合と水酸基を有するオリゴエステル化セルロース繊維が、 （Ｆ成分）セルロース繊維１００の質量比、（Ｂ成分）不飽和ジカルボン酸無水物１〜１０の質量比、 （Ｇ成分）エチレン性不飽和二重結合およびエポキシ基を同一分子内に含む化合物１〜１５の質量比にて加熱混練して得られることを特徴とする、
（１）に記載の改質ポリプロピレン系樹脂組成物の製造方法。
【００２３】
（３）前記（Ｂ成分）不飽和ジカルボン酸無水物が、無水マレイン酸であることを特徴とする、（１）または（２）に記載の改質ポリプロピレン系樹脂組成物の製造方法。
【００２４】
（４）前記（Ｄ成分）の分子内にポリオキシアルキレン鎖を有し、かつ末端にエチレン性不飽和二重結合をもつ化合物が、メトキシポリエチレングリコールアクリレートであることを特徴とする、（１）〜（３）のいずれか１項に記載の改質ポリプロピレン系樹脂組成物の製造方法。
【００２５】
以下に本発明の詳細について述べる。
【００２６】
（Ａ成分）ポリプロピレンについて
ポリプロピレンとは、プロピレンの単独重合体またはプロピレンを主成分とする共重合体である。これらの具体例としては、ポリプロピレン、プロピレンとエチレンとのランダムあるいはブロック共重合体、プロピレンと１−ブテンとのランダムあるいはブロック共重合体、プロピレンとエチレンと１−ブテンとのランダムあるいはブロック三元共重合体などが挙げられる。また、プロピレンの単独重合体またはプロピレンを主成分とする共重合体には、酢酸ビニル、アクリル酸、アクリル酸エステル、アクリル酸アルキルエステル、メタクリル酸、メタクリル酸エステル、メタクリル酸アルキルエステルなどの他のモノマーも１種以上共重合させることができる。
【００２７】
（Ｂ成分）不飽和ジカルボン酸無水物について
（Ａ成分）ポリプロピレンは、非極性ポリマーであり、諸物質に対する界面接着性が
悪い。この問題点を解決する方法として、（Ａ成分）ポリプロピレンに、（Ｂ成分）不飽和ジカルボン酸無水物をグラフト結合させて不飽和ジカルボン酸無水物変性ポリプロピレンを得る方法が一般的に行われている。この方法には、溶媒法と溶融法とがあるが、本発明で使用するのは、溶融法が好ましい。溶媒法は溶剤の完全除去が困難である上、コスト面で不利である。溶融法はポリプロピレンの低分子化の程度は著しく押さえることができるが、一方、不飽和ジカルボン酸無水物の未反応成分が多く残存する難点がある。しかしながら、本発明では、不飽和ジカルボン酸無水物変性ポリプロピレンを得た後、（Ｃ成分）オリゴエステル化セルロース繊維を反応系内に混入するため、不飽和ジカルボン酸無水物の未反応成分を除去する必要がない大きな利点がある。即ち、未反応不飽和ジカルボン酸無水物を、オリゴエステル化セルロース繊維が取り込んでくれるためである。一方、（Ａ成分）ポリプロピレンに、（Ｂ成分）不飽和ジカルボン酸無水物をグラフト結合させて不飽和ジカルボン酸無水物変性ポリプロピレンを得るためには、後述する（Ｅ成分）有機過酸化物が必要である。（Ｅ成分）有機過酸化物は、主として、ポリプロピレンから水素を引き抜いてラジカルを発生させ、エチレン性不飽和二重結合と反応させるために必要である。
【００２８】
本発明で用いる（Ｂ成分）不飽和ジカルボン酸無水物としては、無水マレイン酸、無水フタル酸、無水コハク酸、無水テトラヒドロフタル酸、無水ヘキサヒドロフタル酸、無水フマル酸、無水イタコン酸、無水シトラコン酸などが挙げられる。これらの（Ｂ成分）不飽和ジカルボン酸無水物の中では、工業生産に優れ、かつ得られる成形体の機械的性質がより優れることから、無水マレイン酸がより好ましい。
【００２９】
（Ｂ成分）不飽和ジカルボン酸無水物の添加量は、ベースとなる（Ａ成分）ポリプロピレン１００質量部に対して、１〜１５質量部の範囲内にあることが好ましく、さらには１〜１０質量部の範囲内にあることが好ましい。１質量部未満では不飽和ジカルボン酸無水物によるグラフト変性量が少なくなり、改質効果が期待できない。１５質量部を超えると得られた成形体の機械的特性が低下する傾向がある。
【００３０】
表１に記載の第一反応、第二反応、第三反応について
本発明は、先ず、（Ａ成分）ポリプロピレン、（Ｂ成分）不飽和ジカルボン酸無水物、（Ｅ成分）有機過酸化物を加熱混練して、不飽和ジカルボン酸無水物変性ポリプロピレンを得る（第一反応）。次に、得られた不飽和ジカルボン酸無水物変性ポリプロピレンに、未反応不飽和ジカルボン酸無水物を取り除くことなく、（Ｅ成分）有機過酸化物の存在下または非存在下で、 （Ｃ成分）エチレン性不飽和二重結合と水酸基を有するオリゴエステル化セルロース繊維を混入して、加熱混練させる（第二反応）。この結果、本発明の特徴である、不飽和ジカルボン酸無水物変性ポリプロピレン中の酸無水物基と（Ｃ成分）オリゴエステル化セルロース繊維中の水酸基との間に、エステル化反応による架橋結合が起こり得る。同時に、（Ｅ成分）有機過酸化物が存在する場合には、不飽和ジカルボン酸無水物変性ポリプロピレンから水素を引き抜いてラジカルを発生させ、（Ｃ成分）オリゴエステル化セルロース繊維中のエチレン性不飽和二重結合とグラフト反応による架橋結合が起こり得る。即ち、ポリプロピレンとセルロース繊維が架橋結合され得ることにより、優れた機械的強度を有する成形体が得られることを見出した。その後、さらに反応系内に、   （Ｄ成分）分子内にポリオキシアルキレン鎖を有し、かつ末端にエチレン性不飽和二重結合をもつ化合物と（Ｅ成分）有機過酸化物を混入して、加熱混練する（第三反応）ことによりグラフト反応が促進され、本発明の改質ポリプロピレン系樹脂組成物が得られることを見出した。
【００３１】
（Ｅ成分）有機過酸化物について
（Ｅ成分）有機過酸化物としては、一般に過酸化物またはアゾ化合物などが挙げられる。前記有機過酸化物の具体例としては、ジクミルパーオキサイド、２，５−ジメチールー２，５ジ（ｔ−ブチルパーオキシ）ヘキサン、ｔ−ブチルクミルパーオキサイド、ｔ−ブチルパーオキシベンゾエート、ケトンパーオキサイド、ハイドロパーオキサイド、メチルエチルケトンパーオキサイド、アシルパーオキサイド、アルキルパーエステル、ジアシルパーオキサイド、モノパーオキシカーボネート、パーオキシジカーボネートが挙げられる。
【００３２】
これらの中でも、ベースとなるポリプロピレンからの水素引き抜き能力が高い有機過酸化物が好ましく、そのような有機過酸化物の具体例としては、例えばジクミルパーオキサイド、２，５−ジメチールー２，５ジ（ｔ−ブチルパーオキシ）ヘキサン、ｔ−ブチルクミルパーオキサイド、ｔ−ブチルパーオキシベンゾエート、ケトンパーオキサイド、ハイドロパーオキサイドなどが挙げられる。
【００３３】
前記（Ｅ成分）有機過酸化物の添加量は、ベースとなる（Ａ成分）ポリプロピレン１００質量部に対して、０．１〜１０質量部の範囲内にあることが好ましく、さらには０．１〜８質量部、特には０．１〜５質量部の範囲内にあることが好ましい。０．１質量部未満では水素引き抜き効果が期待できなく、１０質量部を超えると得られた成形体の機械的特性が低下する傾向がある。
【００３４】
（Ｃ成分）エチレン性不飽和二重結合と水酸基を有するオリゴエステル化セルロー
ス繊維について
本発明で用いる（Ｃ成分）エチレン性不飽和二重結合と水酸基を有するオリゴエステル化セルロース繊維としては、 （Ｆ成分）セルロース繊維１００の質量比、（Ｂ成分）不飽和ジカルボン酸無水物１〜１０の質量比、 （Ｇ成分）エチレン性不飽和二重結合およびエポキシ基を同一分子内に含む化合物１〜１５の質量比にて加熱混練して得られる。得られたオリゴエステル化セルロース繊維は、側鎖にエチレン性不飽和二重結合と水酸基を有するものである。
【００３５】
（Ｇ成分）エチレン性不飽和二重結合およびエポキシ基を同一分子内に含む化合物について
本発明で用いる（Ｇ成分）エチレン性不飽和二重結合およびエポキシ基を同一分子内に含む化合物としては、メタクリル酸グリシジル、アリルグリシジルエーテル、グリシジルアクリレート、ビニルシクロヘキセンモノエポキサイドなどが挙げられる。これらの中では、成形体の接着性および機械的性質をより向上させることができることから、メタクリル酸グリシジルがより好ましい。
【００３６】
（Ｃ成分）エチレン性不飽和二重結合と水酸基を有するオリゴエステル化セルロー
ス繊維の製造方法について
本発明の（Ｃ成分）エチレン性不飽和二重結合と水酸基を有するオリゴエステル化セルロース繊維の製造方法について以下述べる。（Ｃ成分）オリゴエステル化セルロース繊維は、（Ｆ成分）セルロース繊維と（Ｂ成分）不飽和ジカルボン酸無水物と（Ｇ成分）エチレン性不飽和二重結合およびエポキシ基を同一分子内に含む化合物（以下、メタクリル酸グリシジルで置き換える）とを加熱混練することにより得られる。
【００３７】
セルロースは、植物細胞の細胞壁および繊維が主成分であり、  天然の植物資源の１/３を占め、地球上で最も多く存在する炭水化物である。多数のβ―グルコース分子がグリコシド結合により直鎖状に重合した天然高分子である。本発明で使用する（Ｆ成分）セルロース繊維としては、例えば、木材繊維、セルロース繊維、コットンリンター、ケナフ、マニラ麻、サイザル麻、ジュート、麦わら、竹、葦などの天然セルロースを主成分とする繊維が使用できる。
【００３８】
特に、セルロース繊維としては、化学パルプを乾式解繊機で解繊したセルロース繊維が好ましい。化学処理を施して溶解させると、長い繊維状のセルロースとして再生することができる（再生セルロース繊維とも呼ばれる）。本発明で用いるセルロース繊維（Ｆ成分）は、乾式解繊機により繊維一本一本まで解されてあれば、その後、繊維塊（例えば、綿
状）となっても良い。解繊されたセルロース繊維の寸法は特に制限はないが、繊維長は０．０５〜１０ｍｍが好ましく、０．１〜５ｍｍがより好ましい。繊維径は５〜１００μｍが好ましく、１０〜５０μｍがより好ましい。なお、解繊されたセルロース繊維の寸法においては、成形体の強度を高めるために、特にアスペクト比（長さ/直径）が重要となる。本発明における解繊されたセルロース繊維のアスペクト比は５〜１０００が好ましく、１０〜１００がより好ましい。
【００３９】
本発明では、 （Ｆ成分）セルロース繊維と（Ｂ成分）不飽和ジカルボン酸無水物とのエステル化反応により、高付加率のエステル化セルロース繊維が得られる。つまり、セルロース繊維中の活性な水酸基と不飽和ジカルボン酸無水物中の無水酸基とは、無溶媒下においても容易に付加エステル化反応を起こして、カルボキシル基が導入されたエステル化セルロース繊維が得られる。一般に、エステル化セルロース繊維は、半エステルである。これらの塩は水溶性であり、不安定である。しかしながら、ジエステルの形にすれば非常に安定なものが得られる。したがって、エステル化セルロース繊維中のカルボキシル基に、不飽和結合を有するモノエポキシ化合物中のエポキシ基を付加させることによりエポキシ化合物―付加エステル化セルロース繊維が得られる。得られたもののＩＲスペクトルでは１７１５〜１７３５ｃｍ−１にエステル結合の吸収が明確に見られる。 さらに、３４００
ｃｍ−１に水酸基の強い吸収が認められる。これは、エポキシ基とカルボキシル基との開
環エステル化反応によって生じた水酸基とセルロース繊維骨格中の未反応水酸基によるものと考えられる。
【００４０】
上記のエポキシ化合物―付加エステル化セルロース繊維に、さらに、酸無水物とエポキシ化合物を高温下で反応させると、酸無水物とエポキシ化合物が交互に付加する、いわゆる、交互付加エステル化反応が起こる。そして、セルロース繊維を骨格とした（Ｃ成分）オリゴエステル化セルロース繊維が得られる。この場合、（Ｇ成分）メタクリル酸グリシジルのようなエチレン性不飽和二重結合およびエポキシ基を同一分子内に含む化合物を使用すると重合性二重結合を有するオリゴエステル鎖が生成する。このような重合性のオリゴエステル鎖を有する（Ｃ成分）オリゴエステル化セルロース繊維は高温、高圧下ではセルロース成分の可塑化を伴って架橋反応が起こると考えられるので興味がある。そこで、（Ｆ成分）セルロース繊維と（Ｂ成分）不飽和ジカルボン酸無水物と（Ｇ成分）メタクリル酸グリシジルとを、一段で中間体を単離せずにオリゴエステル化反応を行った。生成物はアセトン可溶部と不溶部から成っている。不溶部はオリゴエステル化セルロース繊維であり、これらはＩＲスペクトルにおいて、１７２０ｃｍ−１にエステル結合の強い吸収を示す。一方、可溶部は粘ちゅう状態の液体であるが、これはセルロース繊維骨格に結合していない自由なオリゴエステルである（オリゴマー）。本発明で使用する、（Ｃ成分）エチレン性不飽和二重結合と水酸基を有するオリゴエステル化セルロース繊維は、上記オリゴマーを含有した方が、改質ポリプロピレン系樹脂組成物の熱流動性において好ましい影響を与える。
【００４１】
以下、さらに詳しく、本発明の（Ｃ成分）オリゴエステル化セルロース繊維の製造方法を説明する。先ず、用意したセルロース繊維を熱風乾燥器で乾燥させて用いた。所定量の半分のセルロース繊維を密閉式加圧型ニーダーの混合槽内に投入する。一度、密閉式加圧型ニーダーを稼動して、混合槽内のセルロース繊維を圧縮して、セルロース繊維の嵩密度を高める。次に、残りの半分のセルロース繊維と所定量の不飽和ジカルボン酸無水物を密閉式加圧型ニーダーの混合槽内に投入する。その後、セルロース繊維と不飽和ジカルボン酸無水物の好適なエステル化反応条件（反応温度、反応時間、混練回転数）で、混練と同時にエステル化反応を行う。エステル化反応後、加圧蓋を徐々に開け、所定量のメタクリル酸グリシジルを密閉式加圧型ニーダーの混合槽内に投入する。その後、エステル化セルロース繊維とメタクリル酸グリシジルの好適なオリゴエステル化反応条件（反応温度、反応時間、混練回転数）で、混練と同時にオリゴエステル化反応を行う。オリゴエステル化反応後、加圧蓋を徐々に開き、（Ｃ成分）オリゴエステル化セルロース繊維を取り出す。
【００４２】
本発明の（Ｃ成分）オリゴエステル化セルロース繊維のセルロース繊維中に付加される不飽和ジカルボン酸無水物とメタクリル酸グリシジルの付加量は、それぞれの仕込み量によっても異なるが、一般に、セルロース繊維に対して、１〜３０質量％であることが好ましい。１質量％以下では（Ｃ成分）オリゴエステル化セルロース繊維とポリプロピレンとの相溶性が悪くなり、好ましい成形体が得られない。また、３０質量％以上になると、不飽和ジカルボン酸無水物とメタクリル酸グリシジルとのオリゴエステル化反応で得られるオリゴマーの量が多くなり経済的でない。不飽和ジカルボン酸無水物に対してメタクリル酸グリシジルの仕込み量は、酸無水物１モルに対してエポキシ化合物１〜２モルが適当である。さらには、酸無水物１モルに対してエポキシ化合物１．１〜１．３モルの範囲に入ることが好ましい。
【００４３】
ついで、密閉式加圧型ニーダーの混合槽内の反応温度は、総体的には７０〜２００℃の範囲である。７０℃以下ではエステル化反応およびオリゴエステル化反応が進みにくく、２００℃以上ではセルロース繊維が熱分解を起こして好ましくない。好ましくは、１００〜１５０℃である。加熱時間は２〜１２０分間が好ましい。一方、密閉式加圧型ニーダーの混練回転数は１０〜７０ｍｉｎ−１で良好であるが、セルロース繊維を短繊維化しない方が好ましく、そのためにも回転数は小さい方が好ましい。
【００４４】
（Ａ成分）ポリプロピレンと（Ｆ成分）セルロース繊維の架橋結合について
（Ａ成分）ポリプロピレンと（Ｂ成分）不飽和ジカルボン酸無水物と（Ｅ成分）有機過酸化物を加熱混練して得られた不飽和ジカルボン酸無水物変性ポリプロピレは、（Ｅ成分）有機過酸化物によって、（Ａ成分）ポリプロピレンから水素を引き抜いてラジカルを発生させ、発生させたラジカルを開始剤として、（Ｂ成分）不飽和ジカルボン酸無水物を（Ａ成分）ポリプロピレンにグラフトさせることにより製造される（第一反応）。したがって、不飽和ジカルボン酸無水物変性ポリプロピレンは、ポリプロピレン中に酸無水物基が導入されたものである。一方、（Ｃ成分）オリゴエステル化セルロース繊維は、前述したように、側鎖にエチレン性不飽和二重結合と水酸基を有している。したがって、不飽和ジカルボン酸無水物変性ポリプロピレと（Ｃ成分）オリゴエステル化セルロース繊維を加熱混練させると、不飽和ジカルボン酸無水物変性ポリプロピレン中に導入された酸無水物基と（Ｃ成分）オリゴエステル化セルロース繊維中に導入された側鎖の水酸基との間に、エステル結合による架橋反応が起こり得ると考えられる。さらに、不飽和ジカルボン酸無水物変性ポリプロピレと（Ｃ成分）オリゴエステル化セルロース繊維を加熱混練させる反応系内に（Ｅ成分）有機過酸化物が存在すると、不飽和ジカルボン酸無水物変性ポリプロピレンから水素を引き抜いてラジカルを発生させ、（Ｃ成分）オリゴエステル化セルロース繊維中に存在するエチレン性不飽和二重結合とグラフト反応が促進されて架橋結合されると考えられる（第二反応）。ポリプロピレンとセルロース繊維が架橋結合されることにより、本発明の改質ポリプロピレン系樹脂組成物を成形加工した成形体は、成形体の強度を飛躍的に向上し得るものとなる。
【００４５】
密閉式加圧型ニーダーの混合槽内に投入する（Ｃ成分）エチレン性不飽和二重結合と
水酸基を有するオリゴエステル化セルロース繊維の配合量は、（Ａ成分）ポリプロピレン１００質量部に対して、（Ｃ成分）オリゴエステル化セルロース繊維は１〜２００質量部である。好ましくは２０〜１５０質量部の範囲であり、さらに好ましくは５０〜１００質量部である。（Ｃ成分）の配合量が１質量部以下では目的とする接着性および機械的強度の改質効果が得られない。一方、配合量が範囲を超えると、改質効果が飽和域に達するので２００質量部を上限とすることが好ましい。
【００４６】
（Ｄ成分）分子内にポリオキシアルキレン鎖を有し、かつ末端にエチレン性不飽和二重結合をもつ化合物について    
本発明の（Ｄ成分）分子内にポリオキシアルキレン鎖を有し、かつ末端にエチレン性不飽和二重結合をもつ化合物は、分子内にポリオキシアルキレン鎖およびエチレン性不飽和二重結合を１個以上有していれば、どのような化学構造、化学結合であってもよい。またポリオキシアルキレン鎖においては、分子中にただ１種類でもよいし、アルキル鎖の異なるポリオキシアルキレン鎖が複数存在してもよい。これらの化合物の具体例としては、ポリアルキレングリコールモノアクリレート類、ポリアルキレングリコールモノメタクリレート類、アルキル基末端ポリアルキレングリコールモノアクリレート類、アルキル基末端ポリアルキレングリコールモノメタクリレート類、ポリアルキレングリコールジアクリレート類、ポリアルキレングリコールジメタクリレート類、さらには、ビスフェノールＡ骨格含有ポリアルキレングリコールジアクリレート類、ビスフェノールＡ骨格含有ポリアルキレングリコールジメタクリレート類などが挙げられる。
【００４７】
ポリアルキレングリコールモノアクリレート類としては、ポリエチレングリコールモノアクリレート、ポリプロピレングリコールモノアクリレート、ポリテトラメチレングリコールモノアクリレート、ポリ（エチレングリコール／プロピレングリコール）モノアクリレートなどが挙げられる。
【００４８】
ポリアルキレングリコールモノメタクリレート類としては、ポエチレングリコールモノメタクリレート、ポリプロピレングリコールモノメタクリレート、ポリテトラメチレングリコールモノメタクリレートなどが挙げられる。
【００４９】
アルキル基末端ポリアルキレングリコールモノメタクリレート類としては、メトキシポリエチレングリコールモノアクリレート、エトキシポリエチレングリコールモノアクリレート、プロポキシポリエチレングリコールモノアクリレート、プトキシポリエチレングリコールモノアクリレート、ヘキトキシポリエチレングリコールモノアクリレート、オクトキシポリエチレングリコールモノアクリレートなどが挙げられる。
【００５０】
アルキル基末端ポリアルキレングリコールモノメタクリレート類としては、メトキシポリエチレングリコールモノメタクリレート、エトキシポリエチレングリコールモノメタクリレート、ブトキシポリエチレングリコールモノメタクリレートなどが挙げられる。
【００５１】
ポリアルキレングリコールジアクリレート類としては、ポリエチレングリコールジアクリレート、ポリプロピレングリコールジアクリレート、ポリテトラメチレングリコールジアクリレート、ポリ（エチレングリコール／プロピレングリコール）ジアクリレートなどが挙げられる。
【００５２】
ポリアルキレングリコールジメタクリレート類としては、ポリエチレングリコールジメタクリレート、ポリプロピレングリコールジメタクリレート、ポリテトラメチレングリコールジメタクリテート、ポリ（エチレングリコール／プロピレングリコール）ジメタクリレートなどが挙げられる。
【００５３】
ビスフェノールＡ骨格含有ポリアルキレングリコールジアクリレート類としては、ポリエチレングリコールービスフェノールＡ−ジアクリレート、ポリプロピレングリコールービスフェノールＡ−ジアクリレートなどが挙げられる。
【００５４】
ビスフェノールＡ骨格含有ポリアルキレングリコールジメタクリレート類としては、ポリエチレングリコールービスフェノールＡ−ジメタクリレート、ポリ（エチレングリコーループロピレングリコール）−ビスフェノールＡ−ジメタクリレートなどが挙げられる。
【００５５】
これらの中でも、本発明の（Ｄ成分）分子内にポリオキシアルキレン鎖を有し、かつ末端にエチレン性不飽和二重結合をもつ化合物としては、メトキシーポリエチレングリコールアクリレートが最も好ましい。メトキシーポリエチレングリコールアクリレートは、本発明の改質ポリプロピレン系樹脂組成物を成形加工して得られた成形体において、接着性の改質効果が最も大きい。  
【００５６】
本発明の（Ａ成分）ポリプロピレンに対する（Ｄ成分）分子内にポリオキシアルキレン鎖を有し、かつ末端にエチレン性不飽和二重結合をもつ化合物の配合量は、（Ａ成分）１００質量部に対して、（Ｄ成分）１から４０質量部の範囲であり、好ましくは５〜３５質量部である。（Ｄ成分）の配合量が１質量部以下では目的とする接着性の改質効果が得られにくい傾向がある。一方、配合量が範囲を超えると、接着性の改質効果が飽和域に達するので４０質量部を上限とすることが好ましい。
【００５７】
本発明は、（Ａ成分）ポリプロピレンと（Ｂ成分）不飽和ジカルボン酸無水物と（Ｅ成分）有機過酸化物を加熱混練する第一反応、さらに得られた反応系内に、（Ｃ成分）エチレン性不和二重結合と水酸基を有するオリゴエステル化セルロース繊維または（Ｃ成分）エチレン性不飽和二重結合と水酸基を有するオリゴエステル化セルロース繊維と（Ｅ成分）有機過酸化物を混入して、加熱混練する第二反応、さらに得られた反応系内に、（Ｄ成分）分子内にポリオキシアルキレン鎖を有し、かつ末端にエチレン性不飽和二重結合をもつ化合物と（Ｅ成分）有機過酸化物を混入して、加熱混練する第三反応から得られることを特徴とする改質ポリプロピレン系樹脂組成物の製造方法である。
【００５８】
（Ｄ成分）メトキシーポリエチレングリコールアクリレート中のエチレン性不飽和二重結合は、（Ｅ成分）有機過酸化物によって発生させた、不飽和ジカルボン酸無水物変性ポリプロピレン中から水素を引き抜いたラジカルとグラフト反応をおこし、架橋されることが考えられる。また、（Ｄ成分）メトキシーポリエチレングリコールアクリレート中のエチレン性不飽和二重結合は、（Ｃ成分）オリゴエステル化セルロース繊維中に存在するエチレン性不飽和二重結合とも共重合反応を起こして架橋されるものと考えられる。（Ａ成分）、（Ｂ成分）、（Ｃ成分）、および（Ｄ成分）は、化学的に結合されて、強固一体となり得るものである。その結果、機械的強度の優れた成形体が得られ、また水に対する優れた濡れ性をポリプロピレン系樹脂基材に付与された成形体が得られる。
【００５９】
本発明の反応に用いる装置については、特に限定はない。例えば、密閉式加圧型ニーダー、一軸押出機、二軸押出機、プラストミル、バンバリーミキサー、加熱ロールなどが好適に用いられる。なお、混練条件については、各成分の種類と組み合わせにより任意に設定できるが、反応温度は７０℃〜２００℃の範囲であり、反応時間は約１時間以内であることが材料の熱安定性、および反応効率などの観点から好ましい。
【００６０】
本発明の改質ポリプロピレン系樹脂組成物を製造する際、本発明で用いた成分以外の成分を混入して製造しても良い。例えば、熱可塑性樹脂が用いられる。無処理のポリプロピレンを混入することも可能である。その場合、本発明の改質ポリプロピレン系樹脂組成物からなる成形体の濡れ性（接着性）が著しく低下する。また、第一反応として調製する換わりに、事前に調製された不飽和ジカルボン酸無水物変性ポリプロピレンを用いることもできる。その他、混入する成分としては、通常良く知られた安定剤、離型剤、無機系難燃剤、有機系難燃剤、紫外線吸収剤、顔料、染料、可塑剤などが挙げられる。これらは単独または２種以上併せて使用することができる。
【００６１】
本発明の改質ポリプロピレン系樹脂組成物を用いて、各種成形方法により成形体を製造することができる。成形方法としては、一般的な成形方法を用いることができ、特に制限されない。例えば、射出成形法、トランスファ成形法、プレス成形法、押出成形法などを挙げることができる。成形体によって成形方法を選定すれば良い。
【実施例】
【００６２】
次に、実施例などに基づいて本発明をさらに詳細に説明するが、本発明は、かかる実施例などに制限されるものではない。なお、試験材料としては、下記のものを使用した。
（Ａ成分）ポリプロピレンとしては、ブロックポリプロピレン（日本ポリプロ株式会社製、ノバテックＢＣ０５Ｂ）を使用した。
（Ｂ成分）不飽和ジカルボン酸無水物としては、無水マレイン酸（試薬）を使用した。
（Ｄ成分）分子内にポリオキシアルキレン鎖を有し、かつ末端にエチレン性不飽和二重結合をもつ化合物としては、メトキシーポリエチレングリコールアクリレート（共栄社化学株式会社製、ライトアクリレート１３０Ａ）を使用した。
（Ｅ成分）有機過酸化物としては、１，３−ビス（t―ブチルパーオキシイソプロピル）ベンゼン（火薬アクゾ株式会社製、パーカドックス１４Ｓ−ＦＬ）を使用した。
（Ｆ成分）セルロース繊維としては、化学パルプを乾式解繊機で解繊したセルロース繊維〔数平均繊維長３００μｍ、数平均繊維径２０μｍ、嵩密度０．０８ｇ/ｃｍ３、レッテンマイヤー株式会社製、商品名：ＡＲＢＯＣＥＬ、ＢＣ２００〕を使用した。  
（Ｇ成分）エチレン性不飽和二重結合およびエポキシ基を同一分子内に含む化合物としては、メタクリル酸グリシジル（試薬）を使用した。
また、製造例、実施例、および比較例に用いた反応混練装置としては、密閉式加圧型ニーダー［１バッチ容量３００ｃｃ、（株）トーシン、加圧式ニーダー（登録商標）ＴＤＯ．３−３型］を使用した。
【００６３】
（製造例１）オリゴエステル化セルロース繊維（Ｃ１成分）
セルロース繊維（Ｆ成分）を熱風乾燥機で乾燥させて用いた。密閉式加圧型ニーダーの混合槽内に、セルロース繊維（Ｆ成分）の所定量の半分（４７．５０質量部）を投入する。その後、密閉式加圧型ニーダーを稼動して、混合槽内のセルロース繊維（Ｆ成分）を圧縮して、セルロース繊維（Ｆ成分）の嵩密度を高める。次に、残りの半分（４７．５０質量部）のセルロース繊維（Ｆ成分）と無水マレイン酸（Ｂ成分）１．８２質量部を密閉式加圧型ニーダーの混合槽内に投入する。その後、反応温度１３０℃、反応時間１５分間、混練回転数５０ｒｐｍ−１の条件で混練を行った。次に、加圧蓋を徐々に開き、メタクリル酸グリシジル（Ｇ成分）３．１８質量部を密閉式加圧型ニーダーの混合槽内に投入する。その後、反応温度１３０℃、反応時間１５分間、混練回転数５０ｒｐｍ−１の条件で混練を行い、オリゴエステル化セルロース繊維（Ｃ１成分）を得た。
【００６４】
（製造例２）オリゴエステル化セルロース繊維（Ｃ２成分）
セルロース繊維（Ｆ成分）を熱風乾燥機で乾燥させて用いた。密閉式加圧型ニーダーの混合槽内に、セルロース繊維（Ｆ成分）の所定量の半分（４６．５０質量部）を投入する。その後、密閉式加圧型ニーダーを稼動して、混合槽内のセルロース繊維（Ｆ成分）を圧縮して、セルロース繊維（Ｆ成分）の嵩密度を高める。次に、残りの半分（４６．５０質量部）のセルロース繊維（Ｆ成分）と無水マレイン酸（Ｂ成分）２．５５質量部を密閉式加圧型ニーダーの混合槽内に投入する。その後、反応温度１３０℃、反応時間１５分間、混練回転数５０ｒｐｍ−１の条件で混練を行った。次に、加圧蓋を徐々に開き、メタクリル酸グリシジル（Ｇ成分）４．４５質量部を密閉式加圧型ニーダーの混合槽内に投入する。その後、反応温度１３０℃、反応時間１５分間、混練回転数５０ｒｐｍ−１の条件で混練を行い、オリゴエステル化セルロース繊維（Ｃ２成分）を得た。
【００６５】
（実施例１）
密閉式加圧型ニーダーの混合槽内に、ポリプロピレン（Ａ成分）３９．４３質量部、無水マレイン酸（Ｂ成分）１．００質量部、および有機過酸化物（Ｅ成分）０．４９質量部を投入する。その後、反応温度１８０℃、反応時間２０分間、混練回転数５０ｒｐｍ−１の条件で混練した。次に、密閉式加圧型ニーダーの混合槽内に、製造例１で得たオリゴエステル化セルロース繊維（Ｃ１成分）５２質量部を投入し、反応温度１８０℃、反応時間１０分間、混練回転数５０ｒｐｍ−１の条件で混練した。その後さらに、密閉式加圧型ニーダーの混合槽内に、メトキシ-ポリエチレングリコールアクリレート（Ｄ成分）６．５９質量部、および有機過酸化物（Ｅ成分）０．４９質量部を投入して、反応温度１８０℃、反応時間２０分間、混練回転数５０ｒｐｍ−１の条件で混練を行い、改質ポリプロピレン系樹脂組成物を得た。
【００６６】
（実施例２）
実施例１の改質ポリプロピレン系樹脂組成物において、各成分の配合量を下記表１に示すように変更した以外は実施例１と同様にして、改質ポリプロピレン系樹脂組成物を得た。
【００６７】
（実施例３）
密閉式加圧型ニーダーの混合槽内に、ポリプロピレン（Ａ成分）４１．５１質量部、無水マレイン酸（Ｂ成分）０．９３質量部、および有機過酸化物（Ｅ成分）０．４６質量部を投入する。その後、反応温度１８０℃、反応時間２０分間、混練回転数５０ｒｐｍ−１の条件で混練をした。次に、密閉式加圧型ニーダーの混合槽内に、製造例２で得たオリゴエステル化セルロース繊維（Ｃ２成分）５０質量部、および有機過酸化物（Ｅ成分）０．４６質量部を投入し、反応温度１８０℃、反応時間１０分間、混練回転数５０ｒｐｍ−１の条件で混練した。その後さらに、密閉式加圧型ニーダーの混合槽内に、メトキシ-ポリエチレングリコールアクリレート（Ｄ成分）６．１８質量部、および有機過酸化物（Ｅ成分）０．４６質量部を投入して、反応温度１８０℃、反応時間２０分間、混練回転数５０ｒｐｍ−１の条件で混練を行い、改質ポリプロピレン系樹脂組成物を得た。  
【００６８】
（実施例４）
実施例３の改質ポリプロピレン系樹脂組成物において、各成分の配合量を下記表１に示すように変更した以外は実施例３と同様にして、改質ポリプロピレン系樹脂組成物を得た。
【００６９】
（比較例１）
密閉式加圧型ニーダーの混合槽内に、ポリプロピレン（Ａ成分）３９．４３質量部、無水マレイン酸（Ｂ成分）１．００質量部、および有機過酸化物（Ｅ成分）０．４９質量部を投入する。その後、反応温度１８０℃、反応時間２０分間、混練回転数５０ｒｐｍ−１の条件で混練した。次に、密閉式加圧型ニーダーの混合槽内に、メトキシ-ポリエチレングリコールアクリレート（Ｄ成分）６．５９質量部、および有機過酸化物（Ｅ成分）０．４９質量部を投入して、反応温度１８０℃、反応時間２０分間、混練回転数５０ｒｐｍ−１の条件で混練を行った。その後さらに、密閉式加圧型ニーダーの混合槽内に、製造例１で得たオリゴエステル化セルロース繊維（Ｃ１成分）５２質量部を投入し、反応温度１８０℃、反応時間１０分間、混練回転数５０ｒｐｍ−１の条件で混練して、改質ポリプロピレン系樹脂組成物を得た。
【００７０】
（比較例２）
比較例１の改質ポリプロピレン系樹脂組成物において、各成分の配合量を下記表１に示すように変更した以外は比較例１と同様にして、改質ポリプロピレン系樹脂組成物を得た。
【００７１】
（比較例３）
密閉式加圧型ニーダーの混合槽内に、ポリプロピレン（Ａ成分）４１．９７質量部、無水マレイン酸（Ｂ成分）０．９３質量部、および有機過酸化物（Ｅ成分）０．４６質量部を投入する。その後、反応温度１８０℃、反応時間２０分間、混練回転数５０ｒｐｍ−１の条件で混練した。次に、密閉式加圧型ニーダーの混合槽内に、メトキシ-ポリエチレングリコールアクリレート（Ｄ成分）６．１８質量部、および有機過酸化物（Ｅ成分）０．４６質量部を投入して、反応温度１８０℃、反応時間２０分間、混練回転数５０ｒｐｍ−１の条件で混練した。その後さらに、密閉式加圧型ニーダーの混合槽内に、製造例２で得たオリゴエステル化セルロース繊維（Ｃ２成分）５０質量部を投入し、反応温度１８０℃、反応時間１０分間、混練回転数５０ｒｐｍ−１の条件で混練して、改質ポリプロピレン系樹脂組成物を得た。
【００７２】
（比較例４）
比較例３の改質ポリプロピレン系樹脂組成物において、各成分の配合量を下記表１に示すように変更した以外は比較例３と同様にして、改質ポリプロピレン系樹脂組成物を得た。
【００７３】
実施例１〜４および比較例１〜４で得られた改質ポリプロピレン系樹脂組成物を粉砕して、射出成形用試験材料とした。次に、該試験材料を射出成形機のホッパー内に挿入し、暖められたシリンダー内のスクリューによって溶融した後、冷却された金型内に射出してダンベル型試験片を得た。
【００７４】
上記で得られた各種ダンベル型試験片の特性値を調べた。濡れ特性は、濡れ性チェック用ダインペン（表面エネルギー値評価用テストペン）で評価した。目的とする濡れ張力の値は、３８ｄｙｎ以上である。事前に、濡れ張力と濡れ性チェック用ダインペンの関係を確認した。強度（曲げ強度）、剛性（曲げ弾性率）、射出成形性（熱流動性）、射出成形性（バリの発生）、および比重（軽さ）は、自動車用内装部品に用いられる成形材料物性と比較した。評価方法は、次のような基準で評価した[評価基準：劣る  ×＜△＜○  優れる]。
【００７５】
【表１】
2019214684.tif 000003
【００７６】
表１に示された結果から、実施例１〜４の改質ポリプロピレン系樹脂組成物から得られた成形体は、優れた接着性（濡れ評価）を示した。また、強度（曲げ強度）、剛性（曲げ弾性率）、射出成形性（熱流動性）、および射出成形性（バリ発生）においても、良好な結果を示した。一方、比較例１〜４の改質ポリプロピレン系樹脂組成物から得られた成形体は、オリゴエステル化セルロース繊維の含有質量％が低くなると（比較例２、比較例４）、接着性（濡れ評価）の低下が見られた。また、比較例１〜４の改質ポリプロピレン系樹脂組成物から得られた成形体は、強度（曲げ強度）および剛性（曲げ弾性率）が悪くなり、機械的強度において大きな問題点を有するものであった。さらに、比較例１〜４の改質ポリプロピレン系樹脂組成物から得られた成形体は、射出成形時にバリの発生が多く、成形性に問題を有するものであった。
【産業上の利用可能性】
【００７７】
本発明により得られた改質ポリプロピレン系樹脂組成物は、ポリプロピレンが有する本来の機械的強度を損なうことなく、ポリプロピレン系樹脂基材に水に対する優れた濡れ性（接着力）を付与することができ得るものである。この改質ポリプロピレン系樹脂組成物を成形させてなる成形体は、濡れ性、印刷性、塗装密着性、帯電防止性が向上し、家電製品やスポーツ用品、自動車用部品や医療機器などの産業資材に、幅広い分野に用いることができる。さらに、成形体使用後の廃棄処理に伴う環境問題が解決できるものである。